(57)【要約】【課題】表面を保護するための保護膜を形成することができる耐摩耗性の高い多結晶ダイヤモンドを提供する。【解決手段】多結晶ダイヤモンドは、ダイヤモンド単相を基本組成として複数の結晶粒により構成され、ホウ素と、水素と、酸素とを含み、残部が炭素および微量不純物であり、ホウ素は結晶粒中に原子レベルで分散しかつその９０原子％以上が孤立置換型として存在し、窒素および上記ケイ素は結晶粒中に孤立置換型または侵入型として存在し、微量不純物はＢＣ5とＢ4Ｃとを含み、結晶粒の粒径が５００ｎｍ以下である。【選択図】なし【特許請求の範囲】
【請求項１】
ダイヤモンド単相を基本組成とする多結晶ダイヤモンドであって、
前記多結晶ダイヤモンドは、複数の結晶粒により構成され、
前記多結晶ダイヤモンドは、ホウ素と、水素と、酸素とを含み、残部が炭素および微量不純物であり、
前記ホウ素は、前記結晶粒中に原子レベルで分散し、かつその９０原子％以上が孤立置換型として存在し、
前記水素および前記酸素は、前記結晶粒中に孤立置換型または侵入型として存在し、
前記微量不純物は、ＢＣ5と、Ｂ4Ｃとを含み、
前記ＢＣ5は、Ｘ線回折測定における回折角２θが０°から９０°までの範囲において、ダイヤモンド由来のすべての回折ピークの総面積に対し、前記ＢＣ5由来のすべての回折ピークの総面積が１％未満であり、
前記Ｂ4Ｃは、Ｘ線回折測定における回折角２θが０°から９０°までの範囲において、ダイヤモンド由来のすべての回折ピークの総面積に対し、前記Ｂ4Ｃ由来のすべての回折ピークの総面積が０．５％未満であり、
前記結晶粒は、その粒径が５００ｎｍ以下である、多結晶ダイヤモンド。
【請求項２】
前記多結晶ダイヤモンドは、その表面が保護膜で被覆されている、請求項１に記載の多結晶ダイヤモンド。
【請求項３】
前記保護膜は、ＢＯxクラスターと、前記炭素の酸素終端となるＯおよびＯＨの少なくともいずれかと、を含む、請求項２に記載の多結晶ダイヤモンド。
【請求項４】
前記保護膜は、前記結晶粒中から析出した析出物を含む、請求項２または請求項３に記載の多結晶ダイヤモンド。
【請求項５】
前記保護膜は、その平均膜厚が１ｎｍ以上１０００ｎｍ以下である、請求項２から請求項４のいずれか１項に記載の多結晶ダイヤモンド。
【請求項６】
前記ホウ素は、その９９原子％以上が孤立置換型として前記結晶粒中に含まれる、請求項１から請求項５のいずれか１項に記載の多結晶ダイヤモンド。
【請求項７】
前記ホウ素は、その原子濃度が１×１０14ｃｍ-3以上１×１０22ｃｍ-3以下である、請求項１から請求項６のいずれか１項に記載の多結晶ダイヤモンド。
【請求項８】
前記水素は、その原子濃度が１×１０17ｃｍ-3以上１×１０20ｃｍ-3以下である、請求項１から請求項７のいずれか１項に記載の多結晶ダイヤモンド。
【請求項９】
前記酸素は、その原子濃度が１×１０17ｃｍ-3以上１×１０20ｃｍ-3以下である、請求項１から請求項８のいずれか１項に記載の多結晶ダイヤモンド。
【請求項１０】
前記多結晶ダイヤモンドは、ラマンスペクトル測定において、１５７５ｃｍ-1±３０ｃｍ-1を中心として半値幅が２０ｃｍ-1以下となるピークの面積が、１３００-1±３０ｃｍ-1を中心として半値幅が６０ｃｍ-1以下となるピークの面積の１％未満である、請求項１から請求項９のいずれか１項に記載の多結晶ダイヤモンド。
【請求項１１】
前記多結晶ダイヤモンドは、その表面の動摩擦係数が０．０６以下である、請求項１から請求項１０のいずれか１項に記載の多結晶ダイヤモンド。
【請求項１２】
前記多結晶ダイヤモンドは、その表面の動摩擦係数が０．０５以下である、請求項１から請求項１０いずれか１項に記載の多結晶ダイヤモンド。
【請求項１３】
ダイヤモンド単相を基本組成とする多結晶ダイヤモンドであって、
前記多結晶ダイヤモンドは、複数の結晶粒により構成され、
前記多結晶ダイヤモンドは、ホウ素と、水素と、酸素とを含み、残部が炭素および微量不純物であり、
前記ホウ素は、前記結晶粒中に、原子レベルで分散し、かつその９９原子％以上が孤立置換型として存在し、
前記水素および前記酸素は、前記結晶粒中に孤立置換型または侵入型として存在し、
前記微量不純物は、ＢＣ5と、Ｂ4Ｃとを含み、
前記ＢＣ5は、Ｘ線回折測定における回折角２θが０°から９０°までの範囲において、ダイヤモンド由来のすべての回折ピークの総面積に対し、前記ＢＣ5由来のすべての回折ピークの総面積が１％未満であり、
前記Ｂ4Ｃは、Ｘ線回折測定における回折角２θが０°から９０°までの範囲において、ダイヤモンド由来のすべての回折ピークの総面積に対し、前記Ｂ4Ｃ由来のすべての回折ピークの総面積が０．５％未満であり、
前記結晶粒は、その粒径が５００ｎｍ以下であり、
前記多結晶ダイヤモンドは、その表面が保護膜で被覆され、
前記保護膜は、ＢＯxクラスターと、前記炭素の酸素終端となるＯおよびＯＨの少なくともいずれかと、を含み、かつ前記結晶粒中から析出した析出物を含み、
前記保護膜は、その平均膜厚が１ｎｍ以上１０００ｎｍ以下であり、
前記ホウ素は、その原子濃度が１×１０14ｃｍ-3以上１×１０22ｃｍ-3以下であり、
前記水素は、その原子濃度が１×１０17ｃｍ-3以上１×１０20ｃｍ-3以下であり、
前記酸素は、その原子濃度が１×１０17ｃｍ-3以上１×１０20ｃｍ-3以下であり、
前記多結晶ダイヤモンドは、ラマンスペクトル測定において、１５７５ｃｍ-1±３０ｃｍ-1を中心として半値幅が２０ｃｍ-1以下となるピークの面積が、１３００ｃｍ-1±３０ｃｍ-1を中心として半値幅が６０ｃｍ-1以下となるピークの面積の１％未満であり、
前記多結晶ダイヤモンドは、前記表面の動摩擦係数が０．０５以下である、多結晶ダイヤモンド。
【請求項１４】
炭素と、前記炭素の結晶粒中に原子レベルで分散し、かつその９０原子％以上が孤立置換型として存在するホウ素と、水素と、酸素と、微量不純物としてＢＣ5およびＢ4Ｃと、を含む黒鉛を準備する第１工程と、
前記黒鉛を不活性ガス雰囲気下で容器へ充填する第２工程と、
前記容器内で、前記黒鉛を加圧熱処理によりダイヤモンドに変換する第３工程と、を含む多結晶ダイヤモンドの製造方法。
【請求項１５】
前記第１工程は、Ａ工程と、Ｂ工程と、Ｃ工程とを含み、
前記Ａ工程は、最大粒径が１μｍ以下の炭素含有第１粒子と、最大粒径が１００ｎｍ以下の炭化ホウ素粒子と、最大粒径が１００ｎｍ以下のホウ酸粒子と、を混合し、あるいは、
前記炭素含有第１粒子と、前記炭化ホウ素粒子と、不活性ガス雰囲気下で最大粒径が１μｍ以下の炭素含有第２粒子をホウ酸トリアルキル中で撹拌して水分を導入することにより前記ホウ酸トリアルキルをホウ酸化したものと、を混合し、
第１成形体に成形する工程であり、
前記Ｂ工程は、前記第１成形体を２０００℃以上２５００℃以下で焼結し、第１焼結体を得た後、前記第１焼結体を最大粒径が５０μｍ以下の粉体に粉砕する工程であり、
前記Ｃ工程は、前記粉体を最大粒径が１μｍ未満になるまで粉砕し、成形し、２０００℃以上２５００℃以下で焼結することにより、前記黒鉛を準備する工程であり、
前記炭素含有第１粒子および前記炭素含有第２粒子は、前記炭化ホウ素粒子を含まず、化学組成が同じまたは異なる炭素含有粒子である請求項１４に記載の多結晶ダイヤモンドの製造方法。
【請求項１６】
前記第１工程は、前記Ｂ工程の後であって、前記Ｃ工程の前に行なうＤ工程をさらに含み、
前記Ｄ工程は、Ｄ１工程とＤ２工程とＤ３工程とをこの順に複数回繰り返す工程であり、
前記Ｄ１工程は、前記粉体を第２成形体に成形する工程であり、
前記Ｄ２工程は、前記第２成形体を２０００℃以上２５００℃以下で焼結し第２焼結体を得る工程であり、
前記Ｄ３工程は、前記第２焼結体を最大粒径が５０μｍ以下の前記粉体に再度粉砕する工程である、請求項１５に記載の多結晶ダイヤモンドの製造方法。
【請求項１７】
前記Ｄ工程は、前記Ｄ１工程と前記Ｄ２工程と前記Ｄ３工程とをこの順に５回以上繰り返す工程である、請求項１６に記載の多結晶ダイヤモンドの製造方法。
【請求項１８】
前記Ｄ工程は、前記Ｄ１工程と前記Ｄ２工程と前記Ｄ３工程とをこの順に１０回以上繰り返す工程である、請求項１６に記載の多結晶ダイヤモンドの製造方法。
【請求項１９】
前記炭素含有第１粒子は、熱分解黒鉛、グラフェンおよびグラフェン酸化物からなる群より選ばれる少なくとも１種を含み、
前記炭素含有第２粒子は、熱分解黒鉛、グラフェンおよびグラフェン酸化物からなる群より選ばれる少なくとも１種を含む、請求項１５から請求項１８のいずれか１項に記載の多結晶ダイヤモンドの製造方法。
【請求項２０】
前記第３工程は、加圧熱装置内で、前記黒鉛に直接加圧熱処理を行なう、請求項１４から請求項１９のいずれか１項に記載の多結晶ダイヤモンドの製造方法。
【請求項２１】
前記加圧熱処理は、６ＧＰａ以上かつ１２００℃以上の条件で行なわれる、請求項１４から請求項２０のいずれか１項に記載の多結晶ダイヤモンドの製造方法。
【請求項２２】
前記加圧熱処理は、８ＧＰａ以上３０ＧＰａ以下かつ１５００℃以上２３００℃以下の条件で行なわれる、請求項１４から請求項２１のいずれか１項に記載の多結晶ダイヤモンドの製造方法。
【請求項２３】
請求項１から請求項１３のいずれか１項に記載の多結晶ダイヤモンドを用いて形成されたスクライブツール。
【請求項２４】
請求項１から請求項１３のいずれか１項に記載の多結晶ダイヤモンドを用いて形成されたスクライブホイール。
【請求項２５】
請求項１から請求項１３のいずれか１項に記載の多結晶ダイヤモンドを用いて形成されたドレッサー。
【請求項２６】
請求項１から請求項１３のいずれか１項に記載の多結晶ダイヤモンドを用いて形成された回転工具。
【請求項２７】
請求項１から請求項１３のいずれか１項に記載の多結晶ダイヤモンドを用いて形成された伸線ダイス。
【請求項２８】
請求項１から請求項１３のいずれか１項に記載の多結晶ダイヤモンドを用いて形成された切削工具。
【請求項２９】
請求項１から請求項１３のいずれか１項に記載の多結晶ダイヤモンドを用いて形成された電極。
【請求項３０】
請求項１から請求項１３のいずれか１項に記載の多結晶ダイヤモンドを用いて対象物を加工する、加工方法。
【請求項３１】
前記対象物は、絶縁体である、請求項３０に記載の加工方法。
【請求項３２】
前記絶縁体は、１００ｋΩ・ｃｍ以上の抵抗率を有する、請求項３１に記載の加工方法。
【発明の詳細な説明】
【技術分野】
【０００１】
本発明は、多結晶ダイヤモンドおよびその製造方法に関する。本発明にかかる多結晶ダイヤモンドは、スクライブツール、スクライブホイール、ドレッサー、回転工具、伸線ダイス、切削工具、電極などに好適に用いられる。さらに本発明は、多結晶ダイヤモンドを用いた加工方法に関する。
【背景技術】
【０００２】
近年、ナノ多結晶ダイヤモンドが、天然の単結晶ダイヤモンドを超える等方的な硬さを有することが明らかになってきた。このような素材にホウ素化合物を添加することにより導電性を付与したナノ多結晶ダイヤモンドが開発されている。さらに、ホウ素を原子置換型でダイヤモンド結晶粒中に含ませることにより、ダイヤモンド構造に基づいた半導体特性を示すナノ多結晶ダイヤモンドが開発されている。
【０００３】
たとえば、特開２０１２−１０６９２５号公報（特許文献１）は、実質的にダイヤモンドのみからなる多結晶体であって、ダイヤモンドの最大粒径が１００ｎｍ以下、平均粒径が５０ｎｍ以下で、ダイヤモンド粒子内にホウ素を１０ｐｐｍ以上１０００ｐｐｍ以下含む高硬度導電性ダイヤモンド多結晶体を開示する。
【０００４】
また、特開２０１３−２８５００号公報（特許文献２）は、炭素と、炭素中に原子レベルで分散するように添加されたＩＩＩ族元素と、不可避不純物とで構成され、結晶粒径が５００ｎｍ以下である多結晶ダイヤモンドを開示する。
【先行技術文献】
【特許文献】
【０００５】
【特許文献１】特開２０１２−１０６９２５号公報
【特許文献２】特開２０１３−０２８５００号公報
【発明の概要】
【発明が解決しようとする課題】
【０００６】
特開２０１２−１０６９２５号公報（特許文献１）に開示の高硬度導電性ダイヤモンド多結晶体は、ホウ素がホウ素化合物としてダイヤモンドの結晶中に含まれることから、ダイヤモンドの表面にホウ素酸化物が形成され、耐酸化性が高くなる。しかしながら、かかるホウ素化合物が、ダイヤモンド構造ではなくダイヤモンドのような高い硬度を有さず、またダイヤモンドと異なる熱膨張率を有するため、耐摩耗性の低下および高温におけるクラックの発生などの問題点がある。
【０００７】
特開２０１３−２８５００号公報（特許文献２）に開示の多結晶ダイヤモンドは、ホウ素が原子レベルで分散されホウ素化合物が含まれないことから、クラックの発生などが抑制されるが、表面に露出した炭素が酸化してＣＯxガスとなって消耗するため、耐摩耗性の低下などの問題点がある。
【０００８】
そこで、表面を保護するための保護膜を形成することができ、上記問題点を解決して、耐摩耗性の高い多結晶ダイヤモンドおよびその製造方法、上記多結晶ダイヤモンドを用いて形成されたスクライブツール、スクライブホイール、ドレッサー、回転工具、伸線ダイス、切削工具および電極、ならびに上記多結晶ダイヤモンドを用いた加工方法を提供することを目的とする。
【課題を解決するための手段】
【０００９】
本発明のある態様にかかる多結晶ダイヤモンドは、ダイヤモンド単相を基本組成とする多結晶ダイヤモンドであって、多結晶ダイヤモンドは、複数の結晶粒により構成され、多結晶ダイヤモンドは、ホウ素と、水素と、酸素とを含み、残部が炭素および微量不純物であり、ホウ素は結晶粒中に原子レベルで分散しかつその９０原子％以上が孤立置換型として存在し、水素および酸素は結晶粒中に孤立置換型または侵入型として存在し、微量不純物はＢＣ5とＢ4Ｃとを含み、ＢＣ5は、Ｘ線回折測定における回折角２θが０°から９０°までの範囲において、ダイヤモンド由来のすべての回折ピークの総面積に対し、ＢＣ5由来のすべての回折ピークの総面積が１％未満であり、Ｂ4Ｃは、Ｘ線回折測定における回折角２θが０°から９０°までの範囲において、ダイヤモンド由来のすべての回折ピークの総面積に対し、Ｂ4Ｃ由来のすべての回折ピークの総面積が０．５％未満であり、結晶粒は、その最大粒径が５００ｎｍ以下である。
【００１０】
本発明の別の態様にかかる多結晶ダイヤモンドの製造方法は、炭素と、炭素の結晶粒中に原子レベルで分散し、かつその９０原子％以上が孤立置換型として存在するホウ素と、水素と、酸素と、微量不純物としてＢＣ5およびＢ4Ｃと、を含む黒鉛を準備する第１工程と、上記黒鉛を不活性ガス雰囲気下で容器へ充填する第２工程と、容器内で上記黒鉛を加圧熱処理によりダイヤモンドに変換する第３工程と、を含む。
【発明の効果】
【００１１】
上記によれば、表面を保護するための保護膜を形成することができ、耐摩耗性の高い多結晶ダイヤモンドおよびその製造方法、多結晶ダイヤモンドを用いて形成されたスクライブツール、スクライブホイール、ドレッサー、回転工具、伸線ダイス、切削工具および電極、ならびに上記多結晶ダイヤモンドを用いた加工方法を提供することができる。
【図面の簡単な説明】
【００１２】
【図１】図１は、本発明のある態様にかかる多結晶ダイヤモンドのＳＩＭＳの結果の一例を示すグラフである。
【図２】図２は、本発明のある態様にかかる多結晶ダイヤモンドの表面のＴＯＦ−ＳＩＭＳの結果を示すグラフである。
【図３】図３は、本発明のある態様にかかる多結晶ダイヤモンドの大気中での加熱の際の質量変化の一例を示すグラフである。
【図４】図４は、本発明のある態様にかかる多結晶ダイヤモンドのピン・オン・ディスク摺動試験における動摩擦係数測定の結果の一例を示すグラフである。
【図５】図５は、本発明のある態様にかかる多結晶ダイヤモンドのヌープ硬度測定の結果の一例を示すグラフである。
【図６】図６は、本発明のある態様にかかる多結晶ダイヤモンドの二酸化ケイ素に対する摩耗速度測定の結果の一例を示すグラフである。
【図７】図７は、本発明の別の態様にかかる多結晶ダイヤモンドの製造方法の工程を示すフローチャートである。
【図８】図８は、本発明の別の態様にかかる多結晶ダイヤモンドの製造方法の工程中の第１工程を示すフローチャートである。
【発明を実施するための形態】
【００１３】
[本発明の実施形態の説明]
最初に本発明の実施態様を列記して説明する。
【００１４】
［１］本発明のある実施形態にかかる多結晶ダイヤモンドは、ダイヤモンド単相を基本組成とする多結晶ダイヤモンドであって、多結晶ダイヤモンドは複数の結晶粒により構成され、多結晶ダイヤモンドは、ホウ素と、水素と、酸素とを含み、残部が炭素および微量不純物であり、ホウ素は結晶粒中に原子レベルで分散しかつその９０原子％以上が孤立置換型として存在し、水素および酸素は結晶粒中に孤立置換型または侵入型として存在し、微量不純物はＢＣ5とＢ4Ｃとを含み、ＢＣ5は、Ｘ線回折測定における回折角２θが０°から９０°までの範囲において、ダイヤモンド由来のすべての回折ピークの総面積に対し、ＢＣ5由来のすべての回折ピークの総面積が１％未満であり、Ｂ4Ｃは、Ｘ線回折測定における回折角２θが０°から９０°までの範囲において、ダイヤモンド由来のすべての回折ピークの総面積に対し、Ｂ4Ｃ由来のすべての回折ピークの総面積が０．５％未満であり、上記結晶粒は、その粒径が５００ｎｍ以下である。
【００１５】
本実施形態にかかる多結晶ダイヤモンドは、その内部の高硬度のダイヤモンド構造が維持されるとともに、表面を保護するための保護膜を形成することができ、耐摩耗性が高くなる。
【００１６】
［２］本実施形態にかかる多結晶ダイヤモンドは、その表面が保護膜で被覆され得る。かかる多結晶ダイヤモンドは、保護膜により、摩擦係数が低減し、摺動特性が高くなり、耐摩耗性が高くなる。
【００１７】
［３］本実施形態にかかる多結晶ダイヤモンドにおいて、上記保護膜は、ＢＯxクラスターと、炭素の酸素終端となるＯおよびＯＨの少なくともいずれかと、を含むことができる。ＢＯxクラスターは表面に露出したＢ（ホウ素）の反応により形成されるものと考えられ、炭素の酸素終端となるＯおよびＯＨは表面に露出した炭素の反応により形成されるものと考えられ、いずれも摺動性が高く摩擦係数が小さいため、耐摩耗性が高くなる。
【００１８】
［４］本実施形態にかかる多結晶ダイヤモンドにおいて、保護膜は、結晶粒中から析出した析出物を含むことができる。かかる多結晶ダイヤモンドは、保護膜が、摺動性が高く動摩擦係数が小さい析出物を含むことにより、耐摩耗性が高くなる。
【００１９】
［５］本実施形態にかかる多結晶ダイヤモンドにおいて、保護膜は、その平均膜厚を１ｎｍ以上１０００ｎｍ以下とすることができる。かかる多結晶ダイヤモンドは、動摩擦係数を良好に低減させることができる。
【００２０】
［６］本実施形態にかかる多結晶ダイヤモンドにおいて、ホウ素は、全体の９９原子％以上が孤立置換型で多結晶ダイヤモンドの結晶中に含まれ得る。かかる多結晶ダイヤモンドは、多結晶ダイヤモンドの内部の高硬度のダイヤモンド構造がより維持されやすい。
【００２１】
［７］本実施形態にかかる多結晶ダイヤモンドにおいて、ホウ素は、その原子濃度を１×１０14ｃｍ-3以上１×１０22ｃｍ-3以下とすることができる。かかる多結晶ダイヤモンドは、その表面に保護膜を形成できる。
【００２２】
［８］本実施形態にかかる多結晶ダイヤモンドにおいて、水素は、その原子濃度を１×１０17ｃｍ-3以上１×１０20ｃｍ-3以下とすることができる。かかる多結晶ダイヤモンドは、結晶中に酸素を安定して含むことができるとともに、硬度の低下を抑制できる。
【００２３】
［９］本実施形態にかかる多結晶ダイヤモンドにおいて、酸素は、その原子濃度を１×１０17ｃｍ-3以上１×１０20ｃｍ-3以下とすることができる。かかる多結晶ダイヤモンドは、表面における酸化膜である保護膜の形成が促進され耐酸化性が向上し摩擦係数が低下するとともに、硬度の低下を抑制できる。
【００２４】
［１０］本実施形態にかかる多結晶ダイヤモンドは、ラマンスペクトル測定において、１５７５ｃｍ-1±３０ｃｍ-1を中心として半値幅が２０ｃｍ-1以下となるピークの面積を、１３００-1±３０ｃｍ-1を中心として半値幅が６０ｃｍ-1以下となるピークの面積の１％未満とすることができる。かかる多結晶ダイヤモンドは、天然のダイヤモンドを超える等方的な硬さを維持できる。
【００２５】
［１１］本実施形態の多結晶ダイヤモンドは、その表面（保護膜で被覆されている表面）の動摩擦係数を０．０６以下とすることができる。かかる多結晶ダイヤモンドは、摺動特性および耐摩耗性が高い。
【００２６】
［１２］本実施形態の多結晶ダイヤモンドは、その表面（保護膜で被覆されている表面）の動摩擦係数を０．０５以下とすることができる。かかる多結晶ダイヤモンドは、摺動特性および耐摩耗性が高い。
【００２７】
［１３］すなわち、本実施形態の多結晶ダイヤモンドは、ダイヤモンド単相を基本組成とする多結晶ダイヤモンドであって、多結晶ダイヤモンドは複数の結晶粒により構成され、多結晶ダイヤモンドは、ホウ素と、水素と、酸素とを含み、残部が炭素および微量不純物であり、ホウ素は結晶粒中に原子レベルで分散しかつその９９原子％以上が孤立置換型として存在し、水素および酸素は結晶粒中に孤立置換型または侵入型として存在し、微量不純物はＢＣ5とＢ4Ｃとを含み、ＢＣ5は、Ｘ線回折測定における回折角２θが０°から９０°までの範囲において、ダイヤモンド由来のすべての回折ピークの総面積に対し、ＢＣ5由来のすべての回折ピークの総面積が１％未満であり、Ｂ4Ｃは、Ｘ線回折測定における回折角２θが０°から９０°までの範囲において、ダイヤモンド由来のすべての回折ピークの総面積に対し、Ｂ4Ｃ由来のすべての回折ピークの総面積が０．５％未満であり、結晶粒はその粒径が５００ｎｍ以下であり、多結晶ダイヤモンドは、その表面が保護膜で被覆され、保護膜は、ＢＯxクラスターと、炭素の酸素終端となるＯおよびＯＨの少なくともいずれかと、を含み、かつ結晶粒中から析出した析出物を含み、保護膜は、その平均膜厚が１ｎｍ以上１０００ｎｍ以下であり、ホウ素はその原子濃度が１×１０14ｃｍ-3以上１×１０22ｃｍ-3以下であり、水素はその原子濃度が１×１０17ｃｍ-3以上１×１０20ｃｍ-3以下であり、酸素は、その原子濃度が１×１０17ｃｍ-3以上１×１０20ｃｍ-3以下であり、多結晶ダイヤモンドは、ラマンスペクトル測定において、１５７５ｃｍ-1±３０ｃｍ-1を中心として半値幅が２０ｃｍ-1以下となるピークの面積が、１３００ｃｍ-1±３０ｃｍ-1を中心として半値幅が６０ｃｍ-1以下となるピークの面積の１％未満であり、多結晶ダイヤモンドは上記表面（保護膜で被覆されている表面）の動摩擦係数が０．０５以下である。かかる多結晶ダイヤモンドは、その内部の高硬度のダイヤモンド構造が維持されるとともに、表面を保護するための保護膜を形成することにより、耐酸化性が高くなり、動摩擦係数が低減し、摺動特性が高くなり、耐摩耗性が高くなる。
【００２８】
［１４］本発明の別の実施形態にかかる多結晶ダイヤモンドの製造方法は、炭素と、上記炭素の結晶粒中に原子レベルで分散しかつその９０原子％以上が孤立置換型として存在するホウ素と、水素と、酸素と、微量不純物としてＢＣ5およびＢ4Ｃと、を含む黒鉛を準備する第１工程と、上記黒鉛を不活性ガス雰囲気下で容器へ充填する第２工程と、上記容器内で、上記黒鉛を加圧熱処理によりダイヤモンドに変換する第３工程と、を含む。本実施形態にかかる多結晶ダイヤモンドの製造方法は、内部の高硬度のダイヤモンド構造を維持するともに、表面を保護するための保護膜を形成することができるため、耐摩耗性が高い多結晶ダイヤモンドを製造することができる。
【００２９】
［１５］上記第１工程は、Ａ工程と、Ｂ工程と、Ｃ工程とを含み、上記Ａ工程を、最大粒径が１μｍ以下の炭素含有第１粒子と、最大粒径が１００ｎｍ以下の炭化ホウ素粒子と、最大粒径が１００ｎｍ以下のホウ酸粒子と、を混合し、あるいは、炭素含有第１粒子と、炭化ホウ素粒子と、不活性ガス雰囲気下で最大粒径が１μｍ以下の炭素含有第２粒子をホウ酸トリアルキル中で撹拌して水分を導入することによりホウ酸トリアルキルをホウ酸化したものと、を混合し、第１成形体に成形する工程とし、Ｂ工程を、第１成形体を２０００℃以上２５００℃以下で焼結し、第１焼結体を得た後、第１焼結体を最大粒径が５０μｍ以下の粉体に粉砕する工程とし、Ｃ工程を、上記粉体を最大粒径が１μｍ未満になるまで粉砕し、成形し、２０００℃以上２５００℃以下で焼結することにより、上記黒鉛を準備する工程とし、炭素含有第１粒子および炭素含有第２粒子は、炭化ホウ素粒子を含まず、化学組成が同じまたは異なる炭素含有粒子とすることができる。これにより、内部の高硬度のダイヤモンド構造を維持するともに、表面を保護するための保護膜を形成することができるため、耐摩耗性が高い多結晶ダイヤモンドを効率的に製造することができる。
【００３０】
［１６］第１工程は、上記Ｂ工程の後であって、上記Ｃ工程の前に行なうＤ工程をさらに含み、Ｄ工程は、Ｄ１工程とＤ２工程とＤ３工程とをこの順に複数回繰り返す工程であり、Ｄ１工程を上記粉体を第２成形体に成形する工程とし、Ｄ２工程を、第２成形体を２０００℃以上２５００℃以下で焼結し第２焼結体を得る工程とし、Ｄ３工程を第２焼結体を最大粒径が５０μｍ以下の上記粉体に再度粉砕する工程とすることができる。これにより、内部の高硬度のダイヤモンド構造を維持するともに、表面を保護するための保護膜を形成することができるため、耐摩耗性が高い多結晶ダイヤモンドをより効率的に製造することができる。
【００３１】
［１７］Ｄ工程は、Ｄ１工程とＤ２工程とＤ３工程とをこの順に５回以上繰り返す工程であることが好ましい。これにより、内部の高硬度のダイヤモンド構造を維持するともに、表面を保護するための保護膜を形成することができるため、耐摩耗性が高い多結晶ダイヤモンドをより効率的に製造することができる。
【００３２】
［１８］Ｄ工程は、Ｄ１工程とＤ２工程とＤ３工程とをこの順に１０回以上繰り返す工程であることが好ましい。これにより、内部の高硬度のダイヤモンド構造を維持するともに、表面を保護するための保護膜を形成することができるため、耐摩耗性が高い多結晶ダイヤモンドをより効率的に製造することができる。
【００３３】
［１９］炭素含有第１粒子は、熱分解黒鉛、グラフェンおよびグラフェン酸化物からなる群より選ばれる少なくとも１種を含むことができ、炭素含有第２粒子は、熱分解黒鉛、グラフェンおよびグラフェン酸化物からなる群より選ばれる少なくとも１種を含むことができる。これにより、上記効果を備える多結晶ダイヤモンドをより効率的に製造することができる。
【００３４】
［２０］第３工程は、加圧熱装置内で、上記黒鉛に直接加圧熱処理を行なうことができる。これにより、コバルトなどからなる結合相（バインダー）などを含むことなく、ダイヤモンド単相を基本組成とする多結晶ダイヤモンドを製造することができる。
【００３５】
［２１］加圧熱処理は、６ＧＰａ以上かつ１２００℃以上の条件で行なうことができる。これにより、上記効果を備える多結晶ダイヤモンドを効率的に製造することができる。
【００３６】
［２２］加圧熱処理は、８ＧＰａ以上３０ＧＰａ以下かつ１５００℃以上２３００℃以下の条件で行なうことができる。これにより、上記効果を備える多結晶ダイヤモンドを効率的に製造することができる。
【００３７】
［２３］本発明のさらに別の実施形態にかかるスクライブツールは、上記実施形態の多結晶ダイヤモンドを用いて形成することができる。本実施形態にかかるスクライブツールは、上記実施形態の多結晶ダイヤモンドを用いて形成されたものであるため、耐摩耗性が高い。
【００３８】
［２４］本発明のさらに別の実施形態にかかるスクライブホイールは、上記実施形態の多結晶ダイヤモンドを用いて形成することができる。本実施形態にかかるスクライブホイールは、上記実施形態の多結晶ダイヤモンドを用いて形成されたものであるため、耐摩耗性が高い。
【００３９】
［２５］本発明のさらに別の実施形態にかかるドレッサーは、上記実施形態の多結晶ダイヤモンドを用いて形成することができる。本実施形態にかかるドレッサーは、上記実施形態の多結晶ダイヤモンドを用いて形成されたものであるため、耐摩耗性が高い。
【００４０】
［２６］本発明のさらに別の実施形態にかかる回転工具は、上記実施形態の多結晶ダイヤモンドを用いて形成することができる。本実施形態にかかる回転工具は、上記実施形態の多結晶ダイヤモンドを用いて形成されたものであるため、耐摩耗性が高い。
【００４１】
［２７］本発明のさらに別の実施形態にかかる伸線ダイスは、上記実施形態の多結晶ダイヤモンドを用いて形成することができる。本実施形態にかかる伸線ダイスは、上記実施形態の多結晶ダイヤモンドを用いて形成されたものであるため、耐摩耗性が高い。
【００４２】
［２８］本発明のさらに別の実施形態にかかる切削工具は、上記実施形態の多結晶ダイヤモンドを用いて形成することができる。本実施形態にかかる切削工具は、上記実施形態の多結晶ダイヤモンドを用いて形成されたものであるため、耐摩耗性が高い。
【００４３】
［２９］本発明のさらに別の実施形態にかかる電極は、上記実施形態の多結晶ダイヤモンドを用いて形成することができる。本実施形態にかかる電極は、上記実施形態の多結晶ダイヤモンドを用いて形成されたものであるため、耐摩耗性が高い。
【００４４】
［３０］本発明のさらに別の実施形態にかかる加工方法は、上記実施形態の多結晶ダイヤモンドを用いて対象物を加工することができる。本実施形態にかかる加工方法は、上記実施形態の多結晶ダイヤモンドを用いて対象物を加工するため、効率よく低コストで対象物を加工できる。
【００４５】
［３１］上記対象物を絶縁体とすることができる。対象物が絶縁体であっても、トライボプラズマなどによる異常な損耗を発生させることなく、効率よく低コストで対象物を加工できる。
【００４６】
［３２］上記絶縁体は１００ｋΩ・ｃｍ以上の抵抗率を有することができる。対象物が１００ｋΩ・ｃｍ以上の抵抗率を有する絶縁体であっても、トライボプラズマによるエッチングを発生させることなく、効率よく低コストで対象物を加工できる。
【００４７】
[本発明の実施形態の詳細]
以下、本発明の実施形態についてさらに詳細に説明する。ここで、本明細書において「Ａ〜Ｂ」という形式の表記は、範囲の上限下限（すなわちＡ以上Ｂ以下）を意味し、Ａにおいて単位の記載がなく、Ｂにおいてのみ単位が記載されている場合、Ａの単位とＢの単位とは同じである。また、本明細書において化合物などを化学式で表す場合、原子比を特に限定しないときは従来公知のあらゆる原子比を含むものとし、必ずしも化学量論的範囲のもののみに限定されるべきではない。また、本明細書において、各元素および各化合物の濃度は、種々の単位で表示する。たとえば、ホウ素、水素および酸素の濃度は、原子濃度としてｃｍ-3の単位で表示する。ＢＣ5およびＢ4Ｃの濃度は、Ｘ線回折測定の所定範囲の回折角におけるダイヤモンド由来のすべての回折ピークの総面積に対するＢＣ5およびＢ4Ｃのそれぞれに由来するすべての回折ピークの総面積の百分率として％の単位で表示する。
【００４８】
≪実施形態１：多結晶ダイヤモンド≫
本実施形態にかかる多結晶ダイヤモンドは、ダイヤモンド単相を基本組成とし、複数の結晶粒により構成される。さらに、多結晶ダイヤモンドは、ホウ素と、水素と、酸素とを含み、残部が炭素および微量不純物である。ホウ素は結晶粒中に原子レベルで分散しかつその９０原子％以上が孤立置換型として存在し、水素および酸素は結晶粒中に孤立置換型または侵入型として存在する。微量不純物は、ＢＣ5と、Ｂ4Ｃとを含む。ＢＣ5は、Ｘ線回折測定における回折角２θが０°から９０°までの範囲において、ダイヤモンド由来のすべての回折ピークの総面積に対し、ＢＣ5由来のすべての回折ピークの総面積が１％未満である。Ｂ4Ｃは、Ｘ線回折測定における回折角２θが０°から９０°までの範囲において、ダイヤモンド由来のすべての回折ピークの総面積に対し、Ｂ4Ｃ由来のすべての回折ピークの総面積が０．５％未満である。結晶粒は、その粒径が５００ｎｍ以下である。
【００４９】
本実施形態にかかる多結晶ダイヤモンドは、ダイヤモンド単相を基本組成とすることから、焼結助剤および触媒の両方またはいずれか一方により形成される結合相（バインダー）を含むことがなく、高温条件下においても熱膨張率の差異による脱粒が発生しない。さらに、多結晶ダイヤモンドは、複数の結晶粒により構成される多結晶であり、その粒径が５００ｎｍ以下であることから、単結晶のような方向性および劈開性がなく、全方位に対して等方的な硬度および耐摩耗性を有する。多結晶ダイヤモンドは、結晶粒中にホウ素と、水素と、酸素素とを含むことから、その表面が水溶性の酸化膜である保護膜で被覆される。これにより耐酸化性が高くなり、かつ動摩擦係数の低減により摺動特性および耐摩耗性が高くなる。
【００５０】
本実施形態の多結晶ダイヤモンドにおいて、全方位に対して等方的な硬度および耐摩耗性を有する観点から、多結晶ダイヤモンドの結晶粒の最大の粒径は、５００ｎｍ以下であり、２００ｎｍ以下が好ましく、１００ｎｍ以下がより好ましい。硬度が高い観点から、多結晶ダイヤモンドの結晶粒の最小の粒径は、２０ｎｍ以上が好ましい。
【００５１】
多結晶ダイヤモンドの粒径は、５００ｎｍ以下であることにより、等方的な硬さを持つ効果が得られる。さらに１ｎｍ以上であることにより、ダイヤモンド特有の機械的強度を有する効果が得られる。多結晶ダイヤモンドの粒径は、２０ｎｍ以上２００ｎｍ以下であることがより好ましい。加えて、それぞれの粒子の長径ａと短径ｂとのアスペクト比はａ／ｂ＜４であることがさらに好ましい。
【００５２】
多結晶ダイヤモンドの粒径は、ＳＥＭ、ＴＥＭといった電子顕微鏡法により測定することができる。多結晶ダイヤモンドを任意の面を研磨することにより、粒径を測定するための観察用研磨面を準備し、たとえばＳＥＭを用いて２００００倍の倍率により、上記観察用研磨面の任意の１か所（１視野）を観察する。１視野には多結晶ダイヤモンドの結晶粒が１２０〜２０００００個程度現れるので、このうち１０個の粒径を求め、そのすべてが５００ｎｍ以下であることを確認する。これを試料のサイズ全体にわたる視野すべてについて行なうことにより、多結晶ダイヤモンドの粒径が５００ｎｍ以下であることを確認することができる。
【００５３】
多結晶ダイヤモンドの粒径は、以下の条件に基づくＸ線回折法（ＸＲＤ法）により測定することもできる。
測定装置：  商品名（品番）「Ｘ’ｐｅｒｔ」、ＰＡＮａｌｙｔｉｃａｌ社製
Ｘ線光源：  Ｃｕ−Ｋα線（波長は１．５４１８５Å）
走査軸：  ２θ
走査範囲：  ２０°〜１２０°
電圧：  ４０ｋＶ
電流：  ３０ｍＡ
スキャンスピード：  １°／ｍｉｎ
半値幅は、ピークフィッティングの上、Ｓｃｈｅｒｒｅｒ式（Ｄ＝Ｋλ／Ｂｃｏｓθ）から求めた。ここで、Ｄはダイヤモンドの結晶粒の粒径、Ｂは回折線幅、λはＸ線の波長、θはブラッグ角、ＫはＳＥＭ像との相関から定まる補正係数（０．９）を用いる。
【００５４】
本実施形態にかかる多結晶ダイヤモンドにおいて微量不純物は、ＢＣ5と、Ｂ4Ｃとを含む。ここで、微量不純物とは、多結晶ダイヤモンドの製造上、その混入を避けることができない元素の総称をいう。ＢＣ5は、Ｘ線回折測定における回折角２θが０°から９０°までの範囲において、ダイヤモンド由来のすべての回折ピークの総面積に対し、ＢＣ5由来のすべての回折ピークの総面積が１％未満であり、好ましくは０．１％未満であり、より好ましくは０．０５％未満である。Ｂ4Ｃは、Ｘ線回折測定における回折角２θが０°から９０°までの範囲において、ダイヤモンド由来のすべての回折ピークの総面積に対し、Ｂ4Ｃ由来のすべての回折ピークの総面積が０．５％未満であり、好ましくは０．１％未満であり、より好ましくは０．０５％未満である。このようなＢＣ5およびＢ4Ｃの濃度の低さにより、多結晶ダイヤモンドは全方位に対する等方的な硬度および耐摩耗性が良好に維持される。
【００５５】
＜結晶粒中の元素＞
本実施形態の多結晶ダイヤモンドにおいては、結晶粒中に、ホウ素が原子レベルで分散しかつその９０原子％以上が孤立置換型として存在するとともに、水素および酸素が孤立置換型または侵入型として存在することから、表面に露出したホウ素、水素および酸素により酸化膜が形成されて、その酸化膜が保護膜として多結晶ダイヤモンドの表面を被覆する。このため、多結晶ダイヤモンドの耐酸化性が高くなるとともに、摩擦係数を低減するため、摺動特性および耐摩耗性が高くなる。
【００５６】
すなわち、本実施形態の多結晶ダイヤモンドにおいては、表面が摩耗および／または破損によって損傷したときに表面のみに酸化膜である保護膜が形成され、内部はダイヤモンド構造が維持されて硬度が維持される。また、ホウ素が原子レベルで分散しかつその９０原子％以上が孤立置換型として存在することから、内部にクラスター状に凝集することがなく、また、ダイヤモンドの結晶の粒界に凝集することもないため、温度変化および／または衝撃による亀裂の起点となるような不純物偏析がない。また、ホウ素が原子レベルで分散しかつその９０原子％以上が孤立置換型として存在することから、多結晶ダイヤモンドの全体にわたって所望の露出表面に局在化した酸化膜である保護膜が形成され、電荷としては正孔過剰な状態であるため、表面のみにさらに酸素をひきつけやすい。
【００５７】
本実施形態の多結晶ダイヤモンドにおいて、「原子レベルで分散する」とは、炭素とホウ素とを気相状態で混合させて多結晶ダイヤモンドを作成する場合に、多結晶ダイヤモンドの結晶を形成する炭素中にホウ素などの異種元素がそれぞれ有限の活性化エネルギーを持って、ダイヤモンド結晶構造を変えずに、分散するレベルの分散状態をいう。すなわち、かかる分散状態は、孤立して析出する異種元素およびダイヤモンド以外の異種化合物を形成していない状態をいう。また、「孤立置換型」とは、ホウ素、水素および酸素などの異種元素が、孤立して、多結晶ダイヤモンドまたは黒鉛の結晶格子の格子点に位置する炭素に置き換わっている存在形態をいう。また、「侵入型」とは、水素および酸素などの異種元素が、多結晶ダイヤモンドの結晶格子の格子点に位置する炭素間の隙間に侵入している存在形態をいう。
【００５８】
本実施形態の多結晶ダイヤモンドにおけるホウ素、水素および酸素の分散状態および存在形態は、ＴＥＭ（透過型電子顕微鏡）により観察できる。ホウ素が「原子レベルで分散」することおよび「孤立置換型」として存在することは、電気抵抗の温度依存性、活性化エネルギーの検出またはＴＯＦ−ＳＩＭＳ（飛行時間型−二次イオン質量分析）により確認できる。水素および酸素が「孤立置換型」または「侵入型」で存在していることは、ＴＯＦ−ＳＩＭＳにより確認できる。
【００５９】
上記分散状態および存在形態の確認に用いるＴＥＭは、上述した多結晶ダイヤモンドの粒径を測定するための観察用研磨面に対し、２００００〜１０００００倍の倍率で観察用研磨面の任意の１０か所（１０視野）を観察することにより確認することができる。
【００６０】
ＴＯＦ−ＳＩＭＳは、たとえば以下の条件で分析することにより、各元素が「原子レベルで分散する」こと、および各元素が「孤立置換型」または「侵入型」であることなどを確認することができる。
測定装置：  ＴＯＦ−ＳＩＭＳ質量分析計（飛行時間二次イオン質量分析計）
一次イオン源：  ビスマス（Ｂｉ）
一次加速電圧：  ２５ｋＶ。
【００６１】
ホウ素、水素および酸素の濃度は、多結晶ダイヤモンドの内部についてはＳＩＭＳ（二次イオン質量分析法）により、多結晶ダイヤモンドの表面およびその近傍（たとえば、保護膜としての酸化膜およびその近傍の多結晶ダイヤモンド、表面から１００ｎｍの深さまで）についてはＴＯＦ−ＳＩＭＳにより測定する。また、上記の分散状態および存在状態は、ＸＲＤ（Ｘ線回折）、ラマン分光などによっても評価できる。また、本実施形態の多結晶ダイヤモンドにおける炭素、ホウ素、水素および酸素以外の元素で形成される微量不純物の濃度は、ＳＩＭＳまたはＩＣＰ−ＭＳ（誘導結合プラズマ−質量分析法）により測定する。
【００６２】
ＳＩＭＳは、たとえば以下の条件で分析することにより、多結晶ダイヤモンドの内部におけるホウ素、水素および酸素の原子濃度および微量不純物の原子濃度を測定することができる。
測定装置：  商品名（品番）：「ＩＭＳ−７ｆ」、ＡＭＥＴＥＫ社製
一次イオン種：  セシウム（Ｃｓ+）
一次加速電圧：  １５ｋＶ
検出領域：  ３０（μｍφ）
測定精度：  ±４０％（２σ）。
【００６３】
多結晶ダイヤモンド全体の微量不純物の平均濃度を調べる場合、ＩＣＰ−ＭＳにより一般的な条件で分析することにより、多結晶ダイヤモンドの内部におけるホウ素、水素および酸素の原子濃度および微量不純物の平均の原子濃度を測定できる。
【００６４】
本実施形態の多結晶ダイヤモンドにおいて、多結晶ダイヤモンドの内部の高硬度のダイヤモンド構造が維持されやすい観点から、ホウ素は、その９０原子％以上が孤立置換型で存在し、好ましくはその９５原子％以上が孤立置換型で存在し、より好ましくはその９９原子％以上が孤立置換型で存在する。ホウ素の全体に対する孤立置換型ホウ素の割合は、公知のホール測定、電気抵抗の温度依存性測定、Ｃ−Ｖ測定をＳＩＭＳによる全ホウ素原子数に対してホールを担うホウ素原子数の割合を測定により測定する。
【００６５】
（ホウ素の原子濃度）
本実施形態の多結晶ダイヤモンドにおいて、その表面に好適な酸化膜である保護膜を形成する観点から、ホウ素の原子濃度は、１×１０14ｃｍ-3以上１×１０22ｃｍ-3以下が好ましく、１×１０14ｃｍ-3以上１×１０21ｃｍ-3以下がより好ましい。より好ましい範囲は、好ましい範囲に比べて、保護膜の不良率が激減し、歩留が３０％以上から９０％以上に向上する。
【００６６】
また、多結晶ダイヤモンドは、上記ホウ素の濃度範囲のうちで、１×１０19ｃｍ-3未満の範囲ではｐ型半導体としての電気特性を示し、１×１０19ｃｍ-3以上の範囲では金属的な導電体としての電気特性を示す。
【００６７】
（水素の原子濃度）
本実施形態の多結晶ダイヤモンドにおいて、結晶中に酸素を安定して含むことができるとともに、硬度の低下および結晶粒径の増大を抑制できる観点から、水素の濃度は、１×１０17ｃｍ-3以上１×１０20ｃｍ-3以下が好ましく、１×１０17ｃｍ-3以上１×１０19ｃｍ-3以下がより好ましい。しかしながら、たとえ硬度が低下しても、モース硬度が５０ＧＰａ程度の立方晶型窒化ホウ素、９０ＧＰａ程度の工業用Ｉｂ型ダイヤモンド単結晶よりも高い硬度を有するため、耐摩耗性特性を活かす用途（たとえば、線引きダイス用、摺動部品用など）では十分に有用である。結晶中に水素がない場合は、酸素は多結晶ダイヤモンド中の炭素と反応して酸化炭素（ＣＯx）系ガスとなり高温で抜けやすく多結晶ダイヤモンドの結晶内への酸素の添加が困難である。
【００６８】
（酸素の原子濃度）
本実施形態の多結晶ダイヤモンドにおいて、表面における酸化膜である保護膜の形成が促進され耐酸化性が向上し摩擦係数が低下するとともに、硬度の低下および結晶粒径の増大を抑制できる観点から、酸素の原子濃度は、１×１０17ｃｍ-3以上１×１０20ｃｍ-3以下が好ましく、１×１０17ｃｍ-3以上１×１０19ｃｍ-3以下がより好ましい。
【００６９】
（微量不純物の濃度）
多結晶ダイヤモンドに含まれる微量不純物とは、多結晶ダイヤモンドの製造上、その混入を避けることができない元素あるいは化合物、および微量に含まれる可能性がある元素あるいは化合物の総称をいう。多結晶ダイヤモンドは、微量不純物としてＢＣ5とＢ4Ｃとを含む。ＢＣ5およびＢ4Ｃ以外の微量不純物としては、遷移金属に分類される金属元素などが含まれる。この金属元素などの各元素の含有量（原子濃度）は、それぞれ０ｃｍ-3以上１×１０18ｃｍ-3以下であり、各元素の総和（すなわちＢＣ5およびＢ4Ｃ以外の微量不純物の含有量（原子濃度））は０ｃｍ-3以上１×１０22ｃｍ-3以下である。したがって、これらの金属元素は多結晶ダイヤモンドに含まれていてもよく、含まれていなくてもよい。
【００７０】
ＢＣ5は、Ｘ線回折測定における回折角２θが０°から９０°までの範囲において、ダイヤモンド由来のすべての回折ピークの総面積に対し、ＢＣ5由来のすべての回折ピークの総面積が１％未満である。Ｂ4Ｃは、Ｘ線回折測定における回折角２θが０°から９０°までの範囲において、ダイヤモンド由来のすべての回折ピークの総面積に対し、Ｂ4Ｃ由来のすべての回折ピークの総面積が０．５％未満である。ＢＣ5およびＢ4Ｃの総和としては、ダイヤモンド由来のすべての回折ピークの総面積に対し、ＢＣ5およびＢ4Ｃ由来のすべての回折ピークの総面積が１％以下であることが好ましい。
【００７１】
ＢＣ5は、Ｘ線回折測定における回折角２θが０°から９０°までの範囲において、ダイヤモンド由来のすべての回折ピークの総面積に対し、上記ＢＣ5由来のすべての回折ピークの総面積が０．３％未満であることが好ましい。またＢ4Ｃの濃度は、Ｘ線回折測定における回折角２θが０°から９０°までの範囲において、上記ダイヤモンド由来のすべての回折ピークの総面積に対し、上記Ｂ4Ｃ由来のすべての回折ピークの総面積が０．３％未満であることが好ましい。
【００７２】
上記のようなＢＣ5およびＢ4Ｃの濃度測定は、Ｘ線回折装置を用いた分析により可能となる。たとえば、Ｘ線回折装置（商品名（品番）「Ｘ’ｐｅｒｔ」、ＰＡＮａｌｙｔｉｃａｌ社製）を用いて以下のような条件で測定することができる。
特性Ｘ線：  Ｃｕ−Ｋα線
管電圧：  ３０ｋＶ
管電流：  ２０ｍＡ
Ｘ線回折法：  θ−２θ法
Ｘ線照射方法：  ピンホールコリメーターを使用してＸ線を照射。
【００７３】
ここで、ダイヤモンド由来の回折ピーク、ＢＣ5由来の回折ピーク、およびＢ4Ｃ由来の回折ピークの帰属は、たとえば、公知の結晶、ＡＳＴＭカードなどに基づいて行なう。たとえば、ダイヤモンド由来の回折ピークとしては、多結晶ダイヤモンドの（１１１）面、（２２０）面、（３１１）面などに帰属される回折ピークが挙げられる。ＢＣ5由来の回折ピークとしては、（００１）面、（００２）面、（００３）面などに帰属される回折ピークが挙げられる。Ｂ4Ｃ由来の回折ピークとしては、（１０１）面、（００３）面、（０１２）面などに帰属される回折ピークが挙げられる。
【００７４】
（ＳＩＭＳ測定）
図１は、本実施形態の多結晶ダイヤモンドのＳＩＭＳの結果の一例を示すグラフである。図１に示す多結晶ダイヤモンドは、粉末焼結法により形成されたホウ素、水素および酸素を含む黒鉛を１６ＧＰａかつ２１００℃の条件で直接ダイヤモンドに変換したものである。また、ＳＩＭＳの測定条件は、以下のとおりである。
測定装置：  商品名（品番）：「ＩＭＳ−７ｆ」、ＡＭＥＴＥＫ社製
一次イオン種：  セシウム（Ｃｓ+）
一次加速電圧：  １５ｋＶ
検出領域：  ３０（μｍφ）
測定精度：  ±４０％（２σ）。
【００７５】
図１を参照して、本実施形態の多結晶ダイヤモンドには、その表面から内部に亘って、ホウ素、水素、および酸素が均一の濃度で含まれている。
【００７６】
（ＴＯＦ−ＳＩＭＳ測定）
図２は、本実施形態の多結晶ダイヤモンドの表面のＴＯＦ−ＳＩＭＳの結果の一例を示すグラフである。図２に示す多結晶ダイヤモンドは、図１に示すＳＩＭＳに用いた多結晶ダイヤモンドである。また、ＴＯＦ−ＳＩＭＳの測定条件は以下のとおりである。
測定装置：  ＴＯＦ−ＳＩＭＳ質量分析計（飛行時間二次イオン質量分析計）
一次イオン源：  ビスマス（Ｂｉ）
一次加速電圧：  ２５ｋＶ。
【００７７】
図２を参照して、多結晶ダイヤモンドの表面を被覆している保護膜としての酸化膜に含まれる含有酸素種として、ＢＯ2、Ｏ、Ｏ2の３種類の化学種が検出されている。ここで、ホウ素が酸化膜中でＢＯ2として検出されていることから、多結晶ダイヤモンドの内部の結晶中では、ホウ素は原子レベルで分散して大部分が孤立置換型で存在していると考えられる。
【００７８】
（ラマンスペクトル測定）
本実施形態の多結晶ダイヤモンドは、ラマンスペクトル測定において、１５７５ｃｍ-1±３０ｃｍ-1を中心として半値幅が２０ｃｍ-1以下となるピークの面積が、１３００-1±３０ｃｍ-1を中心として半値幅が６０ｃｍ-1以下となるピークの面積の１％未満が好ましく、０．１％未満がより好ましい。かかる多結晶ダイヤモンドは、アモルファス炭素またはグラファイト炭素（ＳＰ２炭素）に由来する１５７５ｃｍ-1±３０ｃｍ-1を中心として半値幅が２０ｃｍ-1以下となるピークの面積が、ダイヤモンド炭素（ＳＰ３炭素）に由来する１３００-1±３０ｃｍ-1を中心として半値幅が６０ｃｍ-1以下となるピークの面積の１％未満であることから、グラファイト炭素はほぼ完全に（具体的には９９原子％以上が）ダイヤモンド炭素に変換されているため、高い硬度を有する。
【００７９】
（動摩擦係数）
本実施形態の多結晶ダイヤモンドは、その表面（保護膜で被覆されている表面）の動摩擦係数が、０．０６以下が好ましく、０．０５以下がより好ましく、０．０４以下がさらに好ましく、０．０３以下が特に好ましく、０．０２以下が最も好ましい。かかる多結晶ダイヤモンドは、動摩擦係数が０．０６以下と低いことから、摺動特性が高く、耐摩耗性が高い。
【００８０】
（保護膜）
本実施形態の多結晶ダイヤモンドにおいて、その表面を被覆する保護膜として形成される酸化膜は、ＢＯxクラスターと、炭素の酸素終端となるＯおよびＯＨの少なくともいずれかと、を含むことが好ましい。ＢＯxクラスターは表面に露出したＢ（ホウ素）が大気中の酸素および結晶中の酸素（真空中または不活性ガス中では結晶中の酸素）と反応することにより得られるものと考えられ、炭素の酸素終端となるＯおよびＯＨは表面に露出した炭素が大気中の酸素および結晶粒中の酸素（真空中または不活性ガス中では結晶粒中の酸素）と反応することにより得られたものと考えられ、いずれも摺動性が高く摩擦係数が小さいため、耐摩耗性が高くなる。
【００８１】
図２を参照して、本実施形態の多結晶ダイヤモンドの表面のＴＯＦ−ＳＩＭＳの結果の一例から、保護膜である酸化膜に含まれる酸素種として、ＢＯ2、Ｏ、Ｏ2の３種類の化学種が存在していることが分かる。ＢＯ2は、ＢＯxクラスターに由来するものであり、ＢＯxクラスターはＢＯ2、Ｂ2Ｏ4、Ｂ3Ｏ6などの形態で存在しているものと考えられる。ＯおよびＯ2は、炭素の酸素終端となるＯおよびＯＨの少なくともいずれかに由来するものと考えられる。
【００８２】
本実施形態の多結晶ダイヤモンドにおいて、保護膜は、結晶粒中から析出した析出物をさらに含むことが好ましい。かかる多結晶ダイヤモンドは、保護膜が、ＢＯxクラスターと、炭素の酸素終端となるＯおよびＯＨの少なくともいずれかとに加えて、さらに摺動性が高く摩擦係数が小さい結晶粒中からの析出物を含むことにより、耐摩耗性が高くなる。析出物は、特に限定されないが、Ｂ2Ｏ3などのホウ素酸化物が主成分である。Ｂ2Ｏ3は、多結晶ダイヤモンドの表面から外れたＢ（ホウ素）およびＢＯ2が大気中の酸素および結晶中の酸素（真空中または不活性ガス中では結晶中の酸素）と反応することにより形成されるものと考えられる。かかる析出物も、デブリ（具体的には、研磨くずからなる堆積物）として残留および蓄積し、潤滑作用を有するため、摩擦係数の低減に寄与する。
【００８３】
本実施形態の多結晶ダイヤモンドにおいて、多結晶ダイヤモンドの機械的損傷によりその表面が欠損しても、保護膜のその欠損以外の部分によりその欠損の部分を充填することにより滑らかな表面を維持する観点から、保護膜の平均膜厚は、１ｎｍ以上１０００ｎｍ以下が好ましく、１０ｎｍ以上５００ｎｍ以下がより好ましい。ここで、保護膜の平均膜厚は、触針式表面形状測定装置（たとえば、ブルカー社のＤｅｋｔａｋ（登録商標）触針式プロファイリングシステム）により測定する。保護膜の平均膜厚が１ｎｍ以上であることにより、微小な表面粗さを平坦化し、かつ個体潤滑剤効果が発現するため、摺動特性が向上する。保護膜の平均膜厚が１０００ｎｍ以下であることにより、下地のダイヤモンドによる切削対象物の機械的切削が有利に働く効果が得られる。
【００８４】
すなわち、本実施形態の多結晶ダイヤモンドは、ダイヤモンド単相を基本組成とする多結晶ダイヤモンドであって、上記多結晶ダイヤモンドは、複数の結晶粒により構成され、上記多結晶ダイヤモンドは、ホウ素と、水素と、酸素とを含み、残部が炭素および微量不純物であり、ホウ素は結晶粒中に原子レベルで分散し、かつその９９原子％以上が孤立置換型として存在し、水素および酸素は結晶粒中に孤立置換型または侵入型として存在し、微量不純物はＢＣ5とＢ4Ｃとを含み、ＢＣ5は、Ｘ線回折測定における回折角２θが０°から９０°までの範囲において、ダイヤモンド由来のすべての回折ピークの総面積に対し、ＢＣ5由来のすべての回折ピークの総面積が１％未満であり、Ｂ4Ｃは、Ｘ線回折測定における回折角２θが０°から９０°までの範囲において、ダイヤモンド由来のすべての回折ピークの総面積に対し、Ｂ4Ｃ由来のすべての回折ピークの総面積が０．５％未満であり、結晶粒はその粒径が５００ｎｍ以下であり、多結晶ダイヤモンドは、その表面が保護膜で被覆され、保護膜は、ＢＯxクラスターと、上記炭素の酸素終端となるＯおよびＯＨの少なくともいずれかと、を含み、かつ結晶粒中から析出した析出物を含み、保護膜は、その平均膜厚が１ｎｍ以上１０００ｎｍ以下であり、ホウ素はその原子濃度が１×１０14ｃｍ-3以上１×１０22ｃｍ-3以下であり、水素はその原子濃度が１×１０17ｃｍ-3以上１×１０20ｃｍ-3以下であり、酸素はその原子濃度が１×１０17ｃｍ-3以上１×１０20ｃｍ-3以下であり、多結晶ダイヤモンドは、ラマンスペクトル測定において、１５７５ｃｍ-1±３０ｃｍ-1を中心として半値幅が２０ｃｍ-1以下となるピークの面積が、１３００ｃｍ-1±３０ｃｍ-1を中心として半値幅が６０ｃｍ-1以下となるピークの面積の１％未満であり、多結晶ダイヤモンドは、その表面（保護膜で被覆されている表面）の動摩擦係数が０．０５以下である。かかる多結晶ダイヤモンドは、その内部の高硬度のダイヤモンド構造が維持されるとともに、表面を保護するための保護膜を形成することにより、耐酸化性が高くなり、動摩擦係数が低減し、摺動特性が高くなり、耐摩耗性が高くなる。
【００８５】
本実施形態の多結晶ダイヤモンドの物性の確認および評価について、具体例を挙げて、以下に詳細に説明する。
【００８６】
（保護膜形成の確認）
本実施形態の多結晶ダイヤモンド（ホウ素原子濃度６．８×１０20ｃｍ-3、水素濃度６．０×１０18ｃｍ-3、酸素濃度３．０×１０18ｃｍ-3の表面のＡＥＳ（オージェ電子分光法）による化学分析により、表面から深さ０．５ｎｍ程度までの表層に酸素が検出されることから、室温（たとえば２５℃）においても表面に保護膜としての酸化膜が形成されていることが分かる。
【００８７】
図３は、本実施形態の多結晶ダイヤモンドの大気中での加熱の際の質量変化の一例を示すグラフである。図３を参照して、ホウ素、水素および酸素を含む多結晶ダイヤモンドおよびホウ素のみを含む多結晶ダイヤモンドは、８００℃程度まで質量が微増する。これは、高温下において表面における酸化膜である保護膜の形成が促進されることを示唆する。また、ホウ素を含まない多結晶ダイヤモンドは８００℃程度から急激に質量が低減し、ホウ素のみを含む多結晶ダイヤモンドは８００℃程度から徐々に質量が低減しているのに対し、ホウ素、水素および酸素を含む多結晶ダイヤモンドは、１０００℃程度まで質量の減少が見られない。すなわち、ホウ素、水素および酸素を含む多結晶ダイヤモンドにおいては、安定な酸化膜が形成され、これが保護膜となって、多結晶ダイヤモンドの耐酸化性が向上したものと考えられる。
【００８８】
（動摩擦係数の評価）
図４は、本実施形態の多結晶ダイヤモンドのピン・オン・ディスク摺動試験による摩擦係数測定の結果の一例を示すグラフである。ピン・オン・ディスク摺動試験は、以下の条件により行なう。
ボール材質：  ＳＵＳ
荷重：  １０Ｎ
回転数：  ４００ｒｐｍ
摺動半径：  １．２５ｍｍ
試験時間：  １００分
温度：  室温
雰囲気：  大気、Ａｒまたは鉱物油。
【００８９】
図４を参照して、乾燥雰囲気（たとえば２５℃で相対湿度３０％以下）下で、無添加の多結晶ダイヤモンドの動摩擦係数に対して、ホウ素を含む多結晶ダイヤモンドの動摩擦係数は０．２５倍以下にまで低下し、ホウ素、水素および酸素を含む多結晶ダイヤモンドの動摩擦係数は０．２０倍以下にまでに低下する。なお、本実施形態の多結晶ダイヤモンドの表面に形成される保護膜としての酸化膜は、水溶性であるため、使用環境は乾燥雰囲気中が好ましく、大気中であれば２５℃における相対湿度が３０％の水分量以下が好ましく、２５℃における相対湿度が２０％の水分量以下がより好ましく、大気中以外の雰囲気中であれば、水分含有量２５％以下が好ましく、水分含有量２０％以下がより好ましい。
【００９０】
（硬度の評価）
図５は、本実施形態の多結晶ダイヤモンドのヌープ硬度測定の結果の一例を示すグラフである。ヌープ硬度測定は、ＪＩＳ  Ｚ２２５１：２００９に準拠して、測定における荷重を４．９Ｎとする。図５を参照して、無添加の多結晶ダイヤモンドのヌープ硬度に対して、ホウ素を含む多結晶ダイヤモンドのヌープ硬度は、ホウ素濃度の増大とともに幾分か低下し、ホウ素、水素および酸素を含む多結晶ダイヤモンドのヌープ硬度は、ホウ素濃度、水素濃度および酸素濃度の増大とともにさらに幾分か低下する。多結晶ダイヤモンドに含まれるホウ素、水素および酸素が塑性変形の起点となり、硬度を幾分か低下させているものと考えられる。しかしながら、ホウ素原子濃度４．０×１０20ｃｍ-3、水素原子濃度１．０×１０19ｃｍ-3および酸素原子濃度１．０×１０19ｃｍ-3の多結晶ダイヤモンドのヌープ硬度は、通常の合成単結晶ダイヤモンド（Ｉｂ型単結晶ダイヤモンド、孤立置換型の窒素濃度が１．７×１０19ｃｍ-3のヌープ硬度と同等以上である。
【００９１】
（耐摩耗性の評価）
多結晶ダイヤモンドを、直径１ｍｍ×厚さ２ｍｍの円板形状に加工して、番号＃８００のメタルボンドダイヤモンドホイール（アライドマテリアル社製）を用いた、多結晶ダイヤモンドの摩耗試験（荷重が２．５ｋｇｆ／ｍｍ2、摺動速度が２００ｍｍ／ｍｉｎ）によると、ホウ素（原子濃度が２．５×１０19ｃｍ-3〜４．０×１０20ｃｍ-3）、水素（原子濃度が２．２×１０18ｃｍ-3〜３．５×１０19ｃｍ-3および酸素（原子濃度が２．２×１０18ｃｍ-3〜２．２×１０19ｃｍ-3）を含む多結晶ダイヤモンドは、その摩耗速度が２．５〜３ｍｍ3／ｈであることから、摩耗速度が１０ｍｍ3／ｈである無添加の多結晶ダイヤモンドに比べて、耐摩耗性が３〜４倍に向上する。
【００９２】
上記のメタルボンドダイヤモンドホイールを用いた摩耗試験においては、機械的摩耗と熱化学的摩耗が相乗的に進行している。そこで、以下に示すように、機械摩耗特性および熱化学的摩耗特性について評価する。
【００９３】
多結晶ダイヤモンドの機械的摩耗特性を評価するために、主として機械的摩耗が進行する酸化アルミニウム（Ａｌ2Ｏ3）に対する低速度長時間摺動試験を行なう。ホウ素（原子濃度が０ｃｍ-3〜４．０×１０20ｃｍ-3）、水素（原子濃度が０ｃｍ-3〜４．０×１０19ｃｍ-3）および酸素（原子濃度が０ｃｍ-3〜４．０×１０20ｃｍ-3）を含む多結晶ダイヤモンドを用いて作成した先端の試験面が直径０．３ｍｍの円錐台形状の試験片をマシニングセンターに用いて、これに０．３ＭＰａの一定荷重でＡｌ2Ｏ3焼結体（純度が９９．９質量％）に押し付けて、５ｍ／ｍｉｎの低速度で、１０ｋｍの距離を摺動させて、先端径の広がりから摩耗量を算出する。ホウ素、水素、および酸素を含む多結晶ダイヤモンドの摩耗量は、無添加の多結晶体ダイヤモンドに比べて、０．０５倍程度であり、耐摩耗性が大幅に向上する。ホウ素、水素、および酸素を含む多結晶ダイヤモンドの摩耗により更新される表面に形成される酸化膜である保護膜の潤滑効果により摺動特性が大きく向上し、機械的摩耗が著しく抑制されるものと考えられる。
【００９４】
多結晶ダイヤモンドの熱化学的摩耗特性を評価するために、主として熱化学的摩耗が進行する二酸化ケイ素（ＳｉＯ2）に対する摺動試験を行なう。ホウ素（原子濃度が０ｃｍ-3〜４．０×１０20ｃｍ-3）、水素（原子濃度が０ｃｍ-3〜４．０×１０19ｃｍ-3）および酸素（原子濃度が０ｃｍ-3〜４．０×１０20ｃｍ-3）を含む多結晶ダイヤモンドを用いて作成した先端の試験面が直径０．３ｍｍの円錐台形状の試験片を固定して、直径２０ｍｍの合成石英（ＳｉＯ2）を研磨盤として、６０００ｒｐｍ（摺動速度２６０〜３４０ｍ／ｍｉｎ）で回転させながら、固定した試験片の試験面に０．１ＭＰａで押し付けて摺動させる。図６は、本多結晶体ダイヤモンドの二酸化ケイ素に対する摩耗速度測定の結果の一例を示すグラフである。図６に示すように、ホウ素、水素、および酸素を含む多結晶ダイヤモンドは、無添加の多結晶ダイヤモンドに比べて、摩耗速度が低くなり、耐摩耗性が向上する。特にホウ素の原子濃度が２．０×１０19ｃｍ-3〜２．０×１０20ｃｍ-3の多結晶ダイヤモンドにおいては、摩耗速度が著しく低くなり、耐摩耗性が大幅に向上する。多結晶ダイヤモンドの二酸化ケイ素に対する損傷は、化学反応による摩耗により発生するが、ホウ素、水素、および酸素を含む多結晶ダイヤモンドの摩耗により更新される表面に形成される酸化膜である保護膜の潤滑効果により摺動特性が大きく向上し、熱化学的摩耗が著しく抑制されるものと考えられる。
【００９５】
ホウ素、水素、および酸素を含む多結晶ダイヤモンドにおける機械的摩耗の抑制および摩擦による発熱抑制による熱化学的摩耗の抑制は，超硬合金やアルミニウム合金をはじめとする難削材の加工に好適であることを示している。
【００９６】
上記のように、本実施形態の多結晶ダイヤモンドは、結晶粒中に、原子レベルで分散しかつ全体の９０原子％以上が孤立置換型で存在するホウ素と、孤立置換型または侵入型で存在する水素および酸素と、により表面に酸化物が形成され、かかる酸化膜である保護膜の耐酸化性および潤滑性により、耐酸化性、耐摩耗性および摺動特性が向上する。
【００９７】
また、本実施形態の多結晶ダイヤモンドは、含まれるホウ素により導電性を有するため、無添加の多結晶ダイヤモンド、通常の単結晶ダイヤモンドなどで見られるトライボプラズマによる異常な損耗も抑制される。したがって、本実施形態多結晶ダイヤモンドは，セラミックス、プラスチック、ガラス，石英などの絶縁性の対象物の加工に対して高い性能が期待できる。
【００９８】
≪実施形態２：多結晶ダイヤモンドの製造方法≫
図７を参照して、本実施形態にかかる多結晶ダイヤモンドの製造方法は、炭素と、炭素の結晶粒中に原子レベルで分散しかつその９０原子％以上が孤立置換型として存在するホウ素と、水素と、酸素と、微量不純物としてＢＣ5およびＢ4Ｃと、を含む黒鉛を準備する第１工程Ｓ１０と、上記黒鉛を不活性ガス雰囲気下で容器へ充填する第２工程Ｓ２０と、上記容器内で上記黒鉛を加圧熱処理によりダイヤモンドに変換する第３工程Ｓ３０と、を含む。本実施形態にかかる結晶ダイヤモンドの製造方法により、耐酸化性が高く、摩擦係数が低く、摺動特性および耐摩耗性が高い実施形態１の多結晶ダイヤモンドが得られる。
【００９９】
本実施形態の多結晶ダイヤモンドの製造方法において、「原子レベルで分散する」とは、上記黒鉛の結晶を形成する炭素中にホウ素などの異種元素がそれぞれ有限の活性化エネルギーを持って、上記黒鉛の結晶構造を変えずに、分散するレベルの分散状態をいう。すなわち、かかる分散状態は、孤立して析出する異種元素および上記黒鉛以外の異種化合物を形成していない状態をいう。また、「孤立置換型」とは、ホウ素、水素および酸素などの異種元素が、孤立して、黒鉛母材または黒鉛の結晶格子の格子点に位置する炭素に置き換わっている存在形態をいう。
【０１００】
黒鉛におけるホウ素、窒素およびケイ素の分散状態ならびに存在形態は、上記多結晶ダイヤモンドにおけるこれらの元素の分散状態および存在形態の確認方法と同じ方法によりそれぞれ確認することができる。「原子レベルで分散する」こと、「孤立置換型」または「侵入型」であること、ホウ素、窒素およびケイ素の濃度、ならびに微量不純物の濃度についても、上記多結晶ダイヤモンドにおける確認方法と同じ方法によりそれぞれ確認することができる。
【０１０１】
＜第１工程＞
図７および図８を参照して、第１工程Ｓ１０は、Ａ工程ＳＡと、Ｂ工程ＳＢと、Ｃ工程ＳＣとを含むことが好ましい。第１工程Ｓ１０は、Ｂ工程ＳＢの後であってＣ工程ＳＣの前に行なうＤ工程ＳＤをさらに含むことがより好ましい。
【０１０２】
Ａ工程ＳＡは、最大粒径が１μｍ以下の炭素含有第１粒子と、最大粒径が１００ｎｍ以下の炭化ホウ素粒子と、最大粒径が１００ｎｍ以下のホウ酸粒子と、を混合し、あるいは、上記炭素含有第１粒子と、上記炭化ホウ素粒子と、不活性ガス雰囲気下で最大粒径が１μｍ以下の炭素含有第２粒子をホウ酸トリアルキル中で撹拌して水分を導入することにより上記ホウ酸トリアルキルをホウ酸化したものと、を混合し、第１成形体に成形する工程である。
【０１０３】
すなわち、Ａ工程ＳＡにおいて原料の混合方法には、特に制限はないが、高品質の上記黒鉛を作成する観点から、以下の２通りの混合パターンが好ましい。第１の混合パターンは、最大粒径が１μｍ以下の炭素含有第１粒子と、最大粒径が１００ｎｍ以下の炭化ホウ素粒子と、最大粒径が１００ｎｍ以下のホウ酸粒子と、を混合する方法である。ここで、炭素含有第１粒子とは、炭化ホウ素粒子を除いた炭素含有粒子をいい、微量不純物の少ない多結晶ダイヤモンドを得る観点から、熱分解黒鉛、グラフェン、およびグラフェン酸化物からなる群から選ばれる少なくとも１種であることが好ましく、熱分解黒鉛およびグラフェン酸化物からなる群から選ばれる少なくとも１種であることがより好ましい。炭化ホウ素粒子は、Ｂ4Ｃ粒子、ＢＣ5粒子などが該当し、少量で多量のホウ素を添加できる観点から、Ｂ4Ｃ粒子が好ましい。
【０１０４】
第２の混合パターンは、最大粒径が１μｍ以下の炭素含有第１粒子と、最大粒径が１００ｎｍ以下の炭化ホウ素粒子と、不活性ガス雰囲気下で最大粒径が１μｍ以下の炭素含有第２粒子をホウ酸トリアルキル中で撹拌して水分を導入することにより上記ホウ酸トリアルキルをホウ酸化したものと、を混合する方法である。第２の混合パターンは、第１の混合パターンに比べて、工程が増えるが、ホウ素、水素および酸素と、炭素とをより均一に混合することができる。ここで、炭素含有第１粒子および炭化ホウ素粒子については、上記のとおりである。不活性ガス雰囲気を形成する不活性ガスは、ホウ酸トリメチルに対して不活性なガスをいい、たとえば、Ａｒガス、Ｋｒガス、Ｈｅガスなどが好適に挙げられる。炭素含有第２粒子とは、炭化ホウ素粒子を除いた炭素含有粒子をいい、炭素含有第２粒子の化学組成は炭素含有第１粒子の化学組成と同一であっても異なっていてもよく、微量不純物の少ない多結晶ダイヤモンドを得る観点から、熱分解黒鉛、グラフェン、およびグラフェン酸化物からなる群から選ばれる少なくとも１種であることが好ましく、グラフェンであることがより好ましい。ホウ酸アルキルは、扱いやすい観点から、ホウ酸トリメチル、ホウ酸トリエチルなどが好ましい。
【０１０５】
Ｂ工程ＳＢは、上記第１成形体を２０００℃以上２５００℃以下で焼結し、第１焼結体を得た後、上記第１焼結体を最大粒径が５０μｍ以下の粉体に粉砕する工程である。Ｃ工程ＳＣは、上記粉体を最大粒径が１μｍ未満になるまで粉砕し、成形し、２０００℃以上２５００℃以下で焼結することにより、上記前記黒鉛を準備する工程である。ここで、上記炭素含有第１粒子および上記炭素含有第２粒子は、上記炭化ホウ素粒子および上記炭化ケイ素粒子を除いた、化学組成が同じまたは異なる炭素含有粒子である。
【０１０６】
さらにＤ工程は、Ｄ１工程とＤ２工程とＤ３工程とをこの順に複数回繰り返すことが好ましい。Ｄ工程は、Ｄ１工程とＤ２工程とＤ３工程とをこの順に５回以上繰り返すことがより好ましく、１０回以上繰り返すことがさらに好ましい。
【０１０７】
Ｄ１工程ＳＤ１は、上記粉体を第２成形体に成形する工程である。Ｄ２工程ＳＤ２は、上記第２成形体を２０００℃以上２５００℃以下で焼結し第２焼結体を得る工程である。Ｄ３工程ＳＤ３は、上記第２焼結体を最大粒径が５０μｍ以下の上記粉体に再度粉砕する工程である。以下、図８を参照して、第１工程を詳細に説明する。なお、図４に示した第１工程は一例であるので、本実施形態にかかる多結晶ダイヤモンドの製造方法における第１工程がこれに限定されるべきではない。
【０１０８】
（Ａ工程）
第１工程は、Ａ工程ＳＡから始まる。まず、Ａ工程のステップＳＡ１として、上記黒鉛を作成するための原料粒子を準備する。次に、Ａ工程のステップＳＡ２として、ステップＳＡ１において準備した原料粒子を混合する。上記第１の混合パターンの場合は、ステップＳＡ１において、原料粒子として、最大粒径が１μｍ以下の炭素含有第１粒子と、最大粒径が１００ｎｍ以下の炭化ホウ素粒子と、最大粒径が１００ｎｍ以下のホウ酸粒子とを準備し、ステップＳＡ２において、これら原料を混合する。上記第２の混合パターンの場合は、ステップＳＡ１において、原料粒子として、最大粒径が１μｍ以下の炭素含有第１粒子と、最大粒径が１００ｎｍ以下の炭化ホウ素粒子と、最大粒径が１μｍ以下の炭素含有第２粒子と、不活性ガス雰囲気下で最大粒径が１μｍ以下の炭素含有第２粒子をホウ酸トリメチル中で撹拌して水分を導入することにより上記ホウ酸トリメチルをホウ酸化したものとを準備し、ステップＳＡ２において、これら原料を混合する。ステップＳＡ２では、上記原料粒子を均一に混合することができる限り、従来公知の混合方法を用いることができる。
【０１０９】
次に、Ａ工程のステップＳＡ３として、上記混合原料粒子を焼成装置に載置して２０００〜２５００℃かつ０．４〜１ＭＰａの条件で焼成する。かかる条件で焼成する限り、従来公知の焼成方法を用いることができる。
【０１１０】
次に、Ａ工程のステップＳＡ４として、焼成原料粒子をメッシュの大きさが０．５μｍのふるいを用いて粒径を揃える。ステップＳＡ５では、上記焼成原料粒子のうち粒径が０．５μｍ未満であったもののみを選別し、粒径が０．５μｍ以上であったものを廃棄する。
【０１１１】
次に、Ａ工程のステップＳＡ６として、粒径が０．５μｍ未満で揃った上記焼成原料粒子を、ホットプレスを用いて、所望の形状（たとえば、円筒状、球状、立方体状、または直方体状）に成形し第１成形体を得る。
【０１１２】
（Ｂ工程）
第１工程では、上述したＡ工程ＳＡに続いてＢ工程ＳＢを行なう。Ｂ工程のステップＳＢ１として、Ａ工程ＳＡから得られた第１成形体を焼結装置に載置して２２００〜２５００℃かつ０．４〜１ＭＰａの条件で焼結し第１焼結体を得る。Ｂ工程のステップＳＢ１は、２０００〜２５００℃かつ０．４〜１ＭＰａの条件で焼結する限り、従来公知の焼結方法を用いることができる。
【０１１３】
次に、Ｂ工程のステップＳＢ２として、Ｘ線回折装置（たとえば、商品名：「Ｘ’ｐｅｒｔ」、Ｐａｎａｌｙｔｉｃａｌ社製を用い、特性Ｘ線：Ｃｕ−Ｋα、管電圧：３０ｋＶ、管電流：２０ｍＡ、フィルター：多層ミラー、光学系：集中法、Ｘ線回折法：θ−２θ法で測定）により、得られた第１焼結体にＢ4Ｃ由来の回折ピークが認められないことを確認する（検出限界は、Ｘ線回折測定における回折角２θが０°から９０°までの範囲において、Ｂ4Ｃ由来のすべての回折ピークの総面積が、ダイヤモンド由来のすべての回折ピークの総面積に対して０．１％未満である。）。Ｂ4Ｃ由来の回折ピークが認められた場合、上記第１焼結体を廃棄する。
【０１１４】
次に、Ｂ工程のステップＳＢ３として、Ｂ4Ｃ由来のピークが認められないことを確認した上記第１焼結体を、たとえばジェットミルまたは振動ミルを用いて最大粒径が５０μｍ以下（たとえば、図４において１μｍ以下）の粉体に粉砕する。Ｂ工程のステップＳＢ３についても、最大粒径が５０μｍ以下の粉体に粉砕する限り、従来公知の粉砕方法を用いることができる。
【０１１５】
次に、Ｂ工程のステップＳＢ４として、得られた粉体の最大粒径が５０μｍ以下であるかどうかを、ＸＲＤ（Ｘ線回折）を用いて確認する。ステップＳＢ４において粉体の最大粒径が５０μｍを超えた場合、当該粉体を廃棄する。
【０１１６】
（Ｄ工程）
第１工程では、Ｂ工程ＳＢの後にＤ工程ＳＤを行なうことが好ましい。Ｄ工程のステップＳＤ１として、最大粒径が５０μｍ以下であることが確認された粉体を、油圧プレスを用いて、所望の形状（たとえば、円柱状、球状、立方体状、または直方体状）に成形し第２成形体を得る（Ｄ１工程）。
【０１１７】
次に、Ｄ工程のステップＳＤ２として、上記第２成形体に対して焼結装置に載置して２０００〜２５００℃かつ０．１〜１ｋＰａの条件で焼結し第２焼結体を得る（Ｄ２工程）。ステップＳＤ２は、２０００〜２５００℃かつ０．１〜１ｋＰａの条件で焼結する限り、従来公知の焼結方法を用いることができる。
【０１１８】
次に、Ｄ工程のステップＳＤ３として、上記第２焼結体を、たとえばジェットミルまたは振動ミルを用いて最大粒径が５０μｍ以下の粉体に再度粉砕する（Ｄ３工程）。次に、再度粉砕された粉体に対し、Ｄ工程のステップＳＤ４としてＸ線回折装置（たとえば、商品名：「Ｘ’ｐｅｒｔ」、Ｐａｎａｌｙｔｉｃａｌ社製を用い、特性Ｘ線：Ｃｕ−Ｋα、管電圧：３０ｋＶ、管電流：２０ｍＡ、フィルター：多層ミラー、光学系：集中法、Ｘ線回折法：θ−２θ法で測定）によりＢ4Ｃ由来のピークが認められないことを確認し、粉体にＢ4Ｃの析出がないことを確認する（検出限界は、Ｘ線回折測定における回折角２θが０°から９０°までの範囲において、Ｂ4Ｃ由来のすべての回折ピークの総面積が、ダイヤモンド由来のすべての回折ピークの総面積に対して０．１％未満である。）。Ｂ4Ｃ由来のピークが認められた場合、上記粉体をＢ工程のステップＳＢ３の工程に戻す。
【０１１９】
Ｄ工程ＳＤでは、Ｄ工程のステップＳＤ５として、上記一連のＤ工程のステップＳＤ１〜ＳＤ４を複数回繰り返すことが好ましい。すなわち、Ｄ工程のステップＳＤ１〜ＳＤ４を合計５回以上繰り返すことが好ましく、合計１０回以上繰り返すことがより好ましい。Ｄ工程の繰り返しの回数を増やすことにより、多結晶ダイヤモンド中のＢＣ5およびＢ4Ｃの濃度を有効に低減することができる。
【０１２０】
（Ｃ工程）
第１工程では最後に、Ｃ工程ＳＣを行なう。まず、Ｃ工程のステップＳＣ１として、Ｄ工程のステップＳＤ４においてＢ4Ｃの析出がないことが確認された粉体を、ジェットミルまたは振動ミルを用いて最大粒径が１μｍ未満となるまで粉砕する。次に、Ｃ工程のステップＳＣ２として、最大粒径が１μｍ未満の粉体を、油圧プレスを用いて所望の形状（たとえば、円柱状、球状、立方体状、または直方体状）に成形し第３成形体を得る。次に、Ｃ工程のステップＳＣ３として、上記第３成形体を焼結装置に載置して２０００〜２５００℃かつ０．１〜１ＭＰａの条件で焼結することにより、上記の黒鉛を得る。このようにして得た黒鉛は、上記多結晶ダイヤモンドの効率的な形成の観点から、少なくとも一部に結晶化部分を含む多結晶であることが好ましい。
【０１２１】
さらに上記黒鉛は、その微量不純物のうちＢＣ5の濃度が、Ｘ線回折測定における回折角２θが０°から９０°までの範囲において、ダイヤモンド由来のすべての回折ピークの総面積に対し、上記ＢＣ5由来のすべての回折ピークの総面積が１％未満となる。ＢＣ5の濃度は、上述の面積比率が０．１％未満であることが好ましく、より好ましくは０．０５％未満である。また、Ｂ4Ｃの濃度は、Ｘ線回折測定における回折角２θが０°から９０°までの範囲において、上記ダイヤモンド由来のすべての回折ピークの総面積に対し、上記Ｂ4Ｃ由来のすべての回折ピークの総面積が０．５％未満となる。Ｂ4Ｃの濃度は、上述の面積比率が０．１％未満であることが好ましく、より好ましくは０．０５％未満である。ＢＣ5およびＢ4Ｃの濃度測定は、上述したＸ線回折装置を用いて上述した条件により測定することができる。
【０１２２】
上記黒鉛は、特に制限はないが、上記多結晶ダイヤモンドの形成に好ましい観点から、少なくとも一部に結晶化部分を含む多結晶である。上記黒鉛の微量不純物のうち金属元素の濃度は、微量不純物の少ない高品質の多結晶ダイヤモンドを形成する観点から、ＳＩＭＳおよび／またはＩＣＰ−ＭＳの検出限界以下（１×１０15ｃｍ-3未満）であることが好ましい。かかる観点からも、気相法、特にＣＶＤ（化学気相成長法）による上記黒鉛の形成が有効である。上記黒鉛の粒径は、粒径が５００ｎｍ以下と小さく、ホウ素、水素および酸素の分布が均一な多結晶ダイヤモンドを形成する観点から、１０μｍ以下が好ましく、１μｍ以下がより好ましい。かかる観点からも、気相法、特にＣＶＤによる上記黒鉛の形成が有効である。
【０１２３】
上記黒鉛の密度は、後述する第３工程において上記黒鉛から上記多結晶ダイヤモンドに変換する際の体積変化を小さくして歩留まりを高くする観点から、０．８ｇ／ｃｍ3以上が好ましく、１．４ｇ／ｃｍ3以上２．０ｇ／ｃｍ3以下がより好ましい。
【０１２４】
＜第２工程＞
本実施形態の多結晶ダイヤモンドの製造方法の第２工程Ｓ２０は、上記黒鉛を不活性ガス雰囲気下で容器内に入れる工程である。上記黒鉛を不活性ガス雰囲気下で所定の容器に入れることにより、上記黒鉛および形成される多結晶ダイヤモンドに微量不純物が混入することを抑制することができる。ここで、不活性ガスは、上記黒鉛および形成される多結晶ダイヤモンドへの微量不純物の混入を抑制できるガスであれば特に制限はなく、Ａｒ（アルゴン）ガス、Ｈｅ（ヘリウム）ガス、Ｎｅ（ネオン）ガス、Ｋｒ（クリプトン）ガスなどが挙げられる。
【０１２５】
＜第３工程＞
本実施形態の多結晶ダイヤモンドの製造方法の第３工程Ｓ３０は、容器内で上記黒鉛を加圧熱処理によりダイヤモンドに変換する工程である。第３工程Ｓ３０において、上記黒鉛を上記多結晶ダイヤモンドに変換する際は、形成される多結晶ダイヤモンドへの微量不純物の混入を抑制する観点から、上記黒鉛に直接熱処理を行なうことにより、直接変換（すなわち、焼結助剤および／または触媒などを添加することなく変換）することが好ましい。
【０１２６】
第３工程Ｓ３０における加圧熱処理は、多結晶ダイヤモンドの結晶粒中に、ホウ素が原子レベルで分散しかつその９０原子％以上が孤立置換型で存在し、水素および酸素が孤立置換型または侵入型で存在する多結晶ダイヤモンドを好適に製造する観点から、６ＧＰａ以上かつ１２００℃以上の条件が好ましく、８ＧＰａ以上３０ＧＰａ以下かつ１２００℃以上２３００℃以下の条件がより好ましい。加圧熱処理は、好ましくは６ＧＰａ以上、より好ましくは８ＧＰａであることにより、上記黒鉛を多結晶ダイヤモンドに直接変換することができる。加圧熱処理は、好ましくは３０ＧＰａ以下であることにより、各元素を揮発させないで、上記黒鉛を多結晶ダイヤモンドに直接変換することができる。また、好ましくは１２００℃以上であることにより、上記黒鉛を多結晶ダイヤモンドに直接変換することができる。好ましくは２５００℃以下であることにより、各元素を揮発させないで、上記黒鉛を多結晶ダイヤモンドに直接変換することができる。
【０１２７】
≪実施形態３：スクライブツール≫
本実施形態にかかるスクライブツールは、実施形態１の多結晶ダイヤモンドを用いて形成することができる。本実施形態のスクライブツールは、実施形態１の多結晶ダイヤモンドを用いて形成されたものであるため、耐摩耗性が高い。
【０１２８】
≪実施形態４：スクライブホイール≫
本実施形態にかかるスクライブホイールは、実施形態１の多結晶ダイヤモンドを用いて形成することができる。本実施形態のスクライブホイールは、実施形態１の多結晶ダイヤモンドを用いて形成されたものであるため、耐摩耗性が高い。
【０１２９】
≪実施形態５：ドレッサー≫
本実施形態にかかるドレッサーは、実施形態１の多結晶ダイヤモンドを用いて形成することができる。本実施形態のドレッサーは、実施形態１の多結晶ダイヤモンドを用いて形成されたものであるため、耐摩耗性が高い。
【０１３０】
≪実施形態６：回転工具≫
本実施形態にかかる回転工具は、実施形態１の多結晶ダイヤモンドを用いて形成することができる。本実施形態の回転工具は、実施形態１の多結晶ダイヤモンドを用いて形成されたものであるため、耐摩耗性が高い。
【０１３１】
≪実施形態７：伸線ダイス≫
本実施形態にかかる伸線ダイスは、実施形態１の多結晶ダイヤモンドを用いて形成することができる。本実施形態の伸線ダイスは、実施形態１の多結晶ダイヤモンドを用いて形成されたものであるため、耐摩耗性が高い。
【０１３２】
≪実施形態８：切削工具≫
本実施形態にかかる切削工具は、実施形態１の多結晶ダイヤモンドを用いて形成することができる。本実施形態の切削工具は、実施形態１の多結晶ダイヤモンドを用いて形成されたものであるため、耐摩耗性が高い。
【０１３３】
≪実施形態９：電極≫
本実施形態にかかる電極は、実施形態１の多結晶ダイヤモンドを用いて形成することができる。本実施形態にかかる電極は、実施形態１の多結晶ダイヤモンドを用いて形成されたものであるため、耐摩耗性が高い。
【０１３４】
≪実施形態１０：加工方法≫
本実施形態にかかる加工方法は、実施形態１の多結晶ダイヤモンドを用いて対象物を加工することができる。本実施形態にかかる加工方法は、実施形態１の多結晶ダイヤモンドを用いて対象物を加工するため、効率よく低コストで対象物を加工できる。
【０１３５】
本実施形態にかかる加工方法において、対象物は絶縁体が好ましい。本実施形態にかかる加工方法は、導電性を有する実施形態１の多結晶ダイヤモンドを用いて対象物を加工するため、対象物が絶縁体であっても、トライボプラズマなどによる異常な損耗を発生させることなく、効率よく低コストで対象物を加工できる。
【０１３６】
本実施形態にかかる加工方法において、対象物たる絶縁体は１００ｋΩ・ｃｍ以上の抵抗率を有することが好ましい。本実施形態にかかる加工方法は、導電性を有する実施形態１の多結晶ダイヤモンドを用いて対象物を加工するため、対象物が１００ｋΩ・ｃｍ以上の抵抗率を有する絶縁体であっても、トライボプラズマによるエッチングを発生させることなく、効率よく低コストで対象物を加工できる。
【実施例】
【０１３７】
（実施例Ｉ：多結晶ダイヤモンドの製造）
１．ホウ素、水素、および酸素を含む黒鉛の準備
まず、実施例１〜３では、炭素含有第１粒子として最大粒径が５００ｎｍ以下の熱分解黒鉛、高純度グラフェン（純度：９９．９９９％以上）および酸化グラフェンと、炭化ホウ素粒子として最大粒径が１００ｎｍ以下のＢ4Ｃ粒子と、最大粒子が１００ｎｍ以下のホウ酸粒子と、を所定の割合で混合した。実施例４および５では、炭素含有第１粒子として最大粒径が５００μｍの熱分解黒鉛、高純度グラフェン（純度：９９．９９９％以上）および酸化グラフェンと、炭化ホウ素粒子として最大粒径が１００ｎｍ以下のＢ4Ｃ粒子と、炭素含有第２粒子としての最大粒径が５００ｎｍ以下のグラフェンをホウ酸トリメチル中で撹拌し、次に水分を導入してホウ酸トリメチルをホウ酸化したものと、を所定の割合で混合した。比較例１〜３では、ハロゲン処理した最大粒径が５００ｎｍ以下の黒鉛と最大粒径が１００ｎｍ以下のＢ4Ｃ粒子と、を所定の割合で混合した。これらの混合原料粒子を、２２００℃かつ０．４ＭＰａの条件で焼成し、メッシュが０．５μｍのふるいを通過した粒径が０．５μｍ未満の焼成粒子を、第１成形体としてのペレット（直径１０ｍｍ×高さ１０ｍｍの円筒形状）に成形した（Ａ工程）。さらに、ペレットを２２００℃かつ０．４ＭＰａの条件で焼結し、第１焼結体を得た後、第１焼結体を最大粒径が１μｍ以下の粉体に粉砕した（Ｂ工程）。続いて、この粉体を成形し、２２００℃かつ０．４ＭＰａの条件で焼結し、第２焼結体を得た後、該第２焼結体を最大粒径が１μｍ以下の粉体に粉砕することを１０回繰り返した（Ｄ工程）。その後、Ｄ工程の最後に粉砕された粉体を最大粒径が１μｍ未満となるまでさらに粉砕し、これを成形し、２２００℃かつ０．４ＭＰａの条件で焼結し、直径１０ｍｍ×高さ１０ｍｍの円柱状の上記黒鉛を得た（Ｃ工程）。
【０１３８】
２．黒鉛の容器内への収納
上記黒鉛を、タブレット形状に加工した後、容器（高圧プレス用セル：容量が直径１０．２ｍｍ×高さ１０．２ｍｍの円柱形状）内に封入した。
【０１３９】
３．黒鉛から多結晶ダイヤモンドへの変換
上記黒鉛を封入した容器を加圧熱装置内に入れて、１６ＧＰａおよび２１００℃の条件で加圧熱処理することにより、上記黒鉛を多結晶ダイヤモンドに直接変換した。得られた比較例１〜３および実施例１〜５の多結晶ダイヤモンドについて、ホウ素が原子レベルで分散しかつ全体の９０％以上が孤立置換型で存在することをＴＥＭ、電気抵抗の温度依存性およびＴＯＦ−ＳＩＭＳで確認した。また、得られた実施例１〜５の多結晶ダイヤモンドについて、水素および酸素が孤立置換型または侵入型で含まれていることをＴＥＭ、ＳＩＭＳ、電気抵抗の温度依存性およびＸＡＦＳ（Ｘ線吸収微細構造解析）で確認した。また、比較例１〜３および実施例１〜５の多結晶ダイヤモンドついて、それらのホウ素濃度、水素濃度および酸素濃度をＳＩＭＳにより測定し、それらのＢＣ5およびＢ4Ｃの濃度をＸ線回折測定により測定し、それらの結果を表１にまとめた。表１において、酸素の検出限界以下は酸素の原子濃度が１×１０16ｃｍ-3未満であった。また、水素の検出限界以下は水素の原子濃度が０．５×１０16ｃｍ-3未満であった。
【０１４０】
ＴＥＭによるホウ素の原子レベルでの分散状態の確認は公知の条件で実施した。
【０１４１】
ＳＩＭＳによる添加元素の孤立置換型または侵入型の確認条件、ならびに濃度の測定条件は以下のとおりであった。
測定装置：  ＣＡＭＥＣＡ  ＩＭＳ−７ｆ
一次イオン種：  Ｃｓ＋
一次加速電圧：  １５．０ｋＶ
検出領域：  ３０（μｍφ）
測定精度：  ±４０％（２σ）。
【０１４２】
ＴＯＦ−ＳＩＭＳによる添加元素の孤立置換型または侵入型の確認条件、ならびに濃度の測定条件は以下のとおりであった。
測定装置：  ＴＯＦ−ＳＩＭＳ質量分析計（飛行時間二次イオン質量分析計）
一次イオン源：  ビスマス（Ｂｉ）
一次加速電圧：  ２５ｋＶ。
【０１４３】
ＢＣ5およびＢ4Ｃの濃度の測定のためのＸ線回折測定条件は以下のとおりであった。
特性Ｘ線：  Ｃｕ−Ｋα線
管電圧：  ３０ｋＶ
管電流：  ２０ｍＡ
Ｘ線回折法：  θ−２θ法
Ｘ線照射方法：  ピンホールコリメーターを使用してＸ線を照射。
【０１４４】
【表１】
2018087117.tif 000002
【０１４５】
（実施例ＩＩ：スクライブツールの作成と評価）
実施例Ｉの比較例２の多結晶ダイヤモンドを用いて、先端が４ポイント（四角形平面状）のスクライブツールを作成した。作成されたスクライブツールを用いて、サファイア基板に負荷２０ｇｆで長さ５０ｍｍのスクライブ溝を２００本形成した。その後、そのスクライブツールの先端部分の多結晶ダイヤモンの摩耗量は、電子顕微鏡により観察したところ、Ｉｂ型単結晶ダイヤモンド製スクライブツールに比べて０．２倍と少なかった。さらに、実施例Ｉの実施例２の多結晶ダイヤモンドを用いて上記と同様にしてスクライブツールを作成し、同様の実験を行ったところ、その摩耗量は、Ｉｂ型単結晶ダイヤモンド製スクライブツールに比べて０．０２倍、比較例２の多結晶ダイヤモンド製スクライブツールに比べて０．１倍と極めて少なかった。なお、実施例Ｉの比較例２および実施例２の多結晶ダイヤモンドをそれぞれ用いて作成したスクライブホイールについても同様の効果が確認された。
【０１４６】
（実施例ＩＩＩ：ドレッサーの作成と評価）
実施例Ｉの比較例２の多結晶ダイヤモンドを用いて、先端がシングルポイント(円錐状)のドレッサーを作成した。作成されたドレッサーを、ＷＡ（ホフイトアルミナ）砥石を用いて、湿式で、砥石の周速が３０ｍ／ｓｅｃの低速で、切り込み量が０．０５ｍｍの条件で、磨耗した。その後、そのドレッサーの磨耗量は、高さゲージ計により測定したところ、Ｉｂ型単結晶ダイヤモンド製ドレッサーに比べて、０．３倍と少なくなった。さらに、実施例Ｉの実施例２の多結晶ダイヤモンドを用いて上記と同様にしてドレッサーを作成し、同様の実験を行ったところ、その摩耗量は、Ｉｂ型単結晶ダイヤモンド製ドレッサーに比べて０．０３倍、比較例２の多結晶ダイヤモンド製ドレッサーに比べて０．１倍と極めて少なかった。
【０１４７】
（実施例ＩＶ：回転工具の作成と評価）
実施例Ｉの比較例２の多結晶ダイヤモンドを用いて、直径１ｍｍ、刃長３ｍｍのドリルを作成した。作成されたドリルを用いて、回転数４０００ｒｐｍ、送り２μｍ／回転の条件で、厚さ１．０ｍｍの超硬合金（ＷＣ−Ｃｏ）（組成：１２質量％のＣｏ、残部のＷＣ）製板に孔をあけた。そのドリルが磨耗または破損するまでにあけることができた孔の数は、Ｉｂ型単結晶ダイヤモンド製ドリルに比べて５倍と多かった。さらに、実施例Ｉの実施例２の多結晶ダイヤモンドを用いて上記と同様にしてドリルを作成し、同様の実験を行ったところ、そのドリルが磨耗または破損するまでにあけることができた孔の数は、Ｉｂ型単結晶ダイヤモンド製ドリルに比べて５０倍、比較例２の多結晶ダイヤモンド製ドレッサーに比べて１０倍と極めて多かった。
【０１４８】
（実施例Ｖ：切削工具Ｉの作成と評価）
実施例Ｉの実施例１と同じ方法を用いることにより、かさ密度が２．０ｇ／ｃｍ3、ＩＣＰ−ＭＳにより測定されたホウ酸の原子濃度が１×１０21ｃｍ-3で、ＳＩＭＳにより実施例Ｉと同じ条件で測定された酸素の原子濃度が１×１０18ｃｍ-3で水素の原子濃度が２．５×１０18ｃｍ-3の黒鉛を準備した。この黒鉛を、等方的高圧発生装置を用いて、１５ＧＰａおよび２２００℃の条件で加圧熱処理することにより、多結晶ダイヤモンドに直接変換した。得られた多結晶ダイヤモンドの粒径は各々１０ｎｍ〜１００ｎｍであった。
【０１４９】
この多結晶ダイヤモンドを用いて従来公知の方法により切削工具本体を作製した。この切削工具本体に活性ロウ材を用いて、不活性雰囲気で接合し、多結晶ダイヤモンドの面を研磨した後、放電加工により逃げ面を切断加工して、コーナーＲ０．４ｍｍ、逃げ角１１°、すくい角０°のＲバイトを付与した切削工具（試験工具１）を作成した。比較のために、従来のコバルト（Ｃｏ）バインダーを含む焼結ダイヤモンドを用いた工具（比較工具Ａ）を同様に放電加工により作成した。放電加工による刃先の稜線精度は、焼結ダイヤモンドを用いた比較工具Ａは、含まれるダイヤ砥粒の粒径に依存して、２μｍ〜５μｍ程度であったのに対して、本多結晶ダイヤモンドを用いた工具（試験工具１）では０．５μｍ以下と良好であった。また加工時間も比較工具Ａと同等であった。
【０１５０】
さらに、逃げ面を研磨により加工してコーナーＲ０．４ｍｍ、逃げ角１１°、すくい角０°のＲバイトを付与した切削工具（試験工具２）、無添加多結晶ダイヤモンドを用いた切削工具（比較工具Ｂ）およびＩｂ型単結晶ダイヤモンドを用いた切削工具（比較工具Ｃ）を作成し、以下の段落に示す試験内容の切削評価を行った。試験工具２、比較工具Ｂともに刃先稜線精度は０．１μｍ以下と精緻な刃先精度が得られた。
【０１５１】
次に、試験工具１〜２および比較工具Ａ〜Ｃのそれぞれについて、以下の条件により旋削による断続的な切削評価試験を行なった。
・工具形状：コーナーＲ０．４ｍｍ、逃げ角１１°、すくい角０°
・被削材：材質−アルミニウム合金  Ａ３９０
・切削液：水溶性エマルジョン
・切削条件：切削速度Ｖｃ＝８００ｍ／ｍｉｎ、切込みａｐ＝０．２ｍｍ、送り速度ｆ＝０．１ｍｍ／回転
・切削距離：１０ｋｍ。
【０１５２】
上記の切削評価試験を行った後に、工具刃先を観察し、損耗状態を確認したところ、比較工具Ａは逃げ面摩耗量が４５μｍと大きく刃先形状が損なわれていたのに対し、試験工具１は逃げ面摩耗量が２μｍと良好であった。一方、研磨仕上げの試験工具２は摩耗量が０．５μｍであり、比較工具Ｂの摩耗量３．５μｍ、比較工具Ｃの摩耗量３．５μｍと比較して非常に良好であり、従来の無添加多結晶ダイヤと同等以上の耐摩耗特性を示し、工具寿命に優れることが分かった。
【０１５３】
（実施例ＶＩ：切削工具ＩＩの作成と評価）
実施例Ｉの実施例１と同じ方法を用いることにより、かさ密度が２．０ｇ／ｃｍ3、ＩＣＰ−ＭＳにより上述と同じ条件で測定されたホウ酸の原子濃度が１×１０19ｃｍ-3で、ＳＩＭＳにより実施例Ｉと同じ条件で測定された酸素の原子濃度が１×１０18ｃｍ-3で水素の原子濃度が２．５×１０18ｃｍ-3の黒鉛を準備した。この黒鉛を、等方的高圧発生装置を用いて、１５ＧＰａおよび２２００℃の条件で加圧熱処理することにより、多結晶ダイヤモンドに直接変換した。多結晶ダイヤモンドの粒径は、各々１０ｎｍ〜１００ｎｍであった。
【０１５４】
この多結晶ダイヤモンドを、切削工具本体に活性ロウ材を用いて、不活性雰囲気で接合し、多結晶ダイヤモンドの面を研磨した。さらに逃げ面を研磨により加工した本多結晶ダイヤモンドを用いた工具（試験工具３）、無添加多結晶ダイヤモンドを用いた工具（比較工具Ｂ）およびＩｂ型単結晶ダイヤモンドを用いた工具（比較工具Ｃ）を作成し、実施例Ｖと同じ内容の切削評価試験を行なった。
【０１５５】
上記の切削評価試験を行なった後に、工具刃先を観察し、損耗状態を確認したところ、試験工具３の摩耗量０．１μｍは、比較工具Ｂの摩耗量３．５μｍおよび比較工具Ｃの摩耗量３．５μｍと比較して非常に少なく良好であり、従来の無添加多結晶ダイヤと同等以上の耐摩耗特性を示し、工具寿命に優れることが分かった。
【０１５６】
（実施例ＶＩＩ：切削工具ＩＩＩの作成と評価）
実施例Ｉの実施例１と同じ方法を用いることにより、かさ密度が２．０ｇ／ｃｍ3、ＩＣＰ−ＭＳにより上述と同じ条件で測定されたホウ酸の原子濃度が１×１０21ｃｍ-3で、ＳＩＭＳにより実施例Ｉと同じ条件で測定された酸素の原子濃度が１×１０18ｃｍ-3で水素の原子濃度が２．５×１０18ｃｍ-3の黒鉛を準備した。この黒鉛を、等方的高圧発生装置を用い、１５ＧＰａおよび２２００℃の条件で加圧熱処理することにより、多結晶ダイヤモンドに直接変換した。得られた多結晶ダイヤモンドの粒径は各々１０ｎｍ〜１００ｎｍであった。この多結晶ダイヤモンドのヌープ硬度は１２０ＧＰａであった。本多結晶ダイヤモンドから３ｍｍ×１ｍｍ角の試験片を切り出し、電気抵抗を測定したところ、１０Ωであった。
【０１５７】
この導電性の多結晶ダイヤモンドを、切削工具本体に活性ロウ材を用いて、不活性雰囲気で接合し、多結晶ダイヤモンドの面を研磨した後、放電加工により逃げ面を切断加工して、ねじれ形状の切れ刃２枚をもつ直径０．５ｍｍのボールエンドミル（試験工具４）を作成した。比較のために、従来のコバルト（Ｃｏ）バインダーを含む焼結ダイヤモンドを用いた工具（比較工具Ａ−２）を同様に放電加工により作成した。放電加工による刃先の稜線精度は、焼結ダイヤモンドを用いた比較工具Ａ−２は、含まれるダイヤモンド砥粒の粒径に依存して、２μｍ〜５μｍ程度であったのに対して、本多結晶ダイヤモンドを用いた工具（試験工具４）では０．０３μｍ以下と良好であった。さらに、無添加の多結晶ダイヤモンドを用いて、レーザ加工により同形状のエンドミル形状を作成し、逃げ面を局所的に研磨加工により刃先品位を仕上げた工具（比較工具Ｂ−２）を作成した。
【０１５８】
次に、試験工具４、比較工具Ａ−２、および比較工具Ｂ−２について、以下の条件により旋削による断続的な切削評価試験を行なった。
・工具形状：直径φ０．５ｍｍ、２枚刃、ボールエンドミル
・被削材：材質−ＳＴＡＶＡＸ超硬合金（組成：１２質量％のＣｏ、残部のＷＣ）
・切削液：白灯油
・切削条件：工具回転速度４２００００ｒｐｍ、切込みａｐ＝０．００３ｍｍ、送り速度ｆ＝１２０ｍｍ／ｍｉｎ。
【０１５９】
上記の内容の切削評価試験を行なったところ、試験工具４の工具寿命は、比較工具Ａ−Ｓの工具寿命の５倍、比較工具Ｂ−２の工具寿命の１．５倍であり、非常に良好であった。
【０１６０】
今回開示された実施の形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【０１６１】
Ｓ１０  第１工程
Ｓ２０  第２工程
Ｓ３０  第３工程
ＳＡ  Ａ工程
ＳＡ１〜ＳＡ６  Ａ工程のステップ
ＳＢ  Ｂ工程
ＳＢ１〜ＳＢ４  Ｂ工程のステップ
ＳＣ  Ｃ工程
ＳＣ１〜ＳＣ３  Ｃ工程のステップ
ＳＤ  Ｄ工程
ＳＤ１〜ＳＤ４  Ｄ工程のステップ
【図１】
2018087117.tif 000003
【図２】
2018087117.tif 000004
【図３】
2018087117.tif 000005
【図４】
2018087117.tif 000006
【図５】
2018087117.tif 000007
【図６】
2018087117.tif 000008
【図７】
2018087117.tif 000009
【図８】
2018087117.tif 000010